(57)【要約】【課題】電子部品搭載基板が備える電子部品への電磁波によるノイズの影響を軽減するための電磁波シールド性を付与して封止することができ、かつ、電磁波シールド性を付与したとしても電子部品に対する絶縁性を確保し得る封止用フィルム、かかる封止用フィルムを用いた電子部品搭載基板の封止方法、ならびに、かかる封止用フィルムを備える封止用フィルム被覆電子部品搭載基板を提供すること。【解決手段】本発明の封止用フィルム１００は、基板５と、基板５の一方の面側に搭載された電子部品４とを備える電子部品搭載基板４５を封止するのに用いられ、絶縁層１２と、電磁波シールド層１３と、被覆層１４とを備え、これらがこの順で積層された積層体からなり、絶縁層１２を基板５の一方の面側にして、電子部品搭載基板４５を封止するよう構成されている。【選択図】図２
2018060991.tif 000002
【特許請求の範囲】
【請求項１】
基板と、該基板の一方の面側に搭載された電子部品とを備える電子部品搭載基板を封止するのに用いられ、
絶縁層と、電磁波シールド層と、被覆層とを備え、これらがこの順で積層された積層体からなり、前記絶縁層を前記基板の一方の面側にして、前記電子部品搭載基板を封止するよう構成されていることを特徴する封止用フィルム。
【請求項２】
前記被覆層は、前記電磁波シールド層の端部を越えて突出する第１突出部を備え、前記基板の一方の面側から前記電子部品搭載基板を封止する際に、前記第１突出部は、前記基板の他方の面側に折り込まれることにより、前記基板の他方の面側を被覆するよう構成されている請求項１に記載の封止用フィルム。
【請求項３】
さらに、前記電子部品搭載基板は、前記基板の一方の面側に設けられ、前記電子部品に電気的に接続された電極を備え、
前記電磁波シールド層は、前記絶縁層の端部を越えて突出する第２突出部を備え、前記基板の一方の面側から前記電子部品搭載基板を封止する際に、前記第２突出部は、前記基板の一方の面側で前記電極に接触するよう構成されている請求項１または２に記載の封止用フィルム。
【請求項４】
さらに、前記電子部品搭載基板は、前記基板の他方の面側に設けられ、前記電子部品に電気的に接続された電極を備え、
前記電磁波シールド層は、前記絶縁層の端部を越えて突出する第２突出部を備え、前記基板の一方の面側から前記電子部品搭載基板を封止する際に、前記第２突出部は、前記基板の他方の面側に折り込まれることにより、前記基板の他方の面側で前記電極に接触するよう構成されている請求項１または２に記載の封止用フィルム。
【請求項５】
前記絶縁層は、前記電磁波シールド層の端部を越えて突出し、前記第１突出部に接触して積層された第３突出部を備え、前記基板の一方の面側から前記電子部品搭載基板を封止する際に、前記第１突出部と前記第３突出部とは、前記基板の他方の面側に折り込まれることにより、前記基板の他方の面側を前記第３突出部が接触して被覆するよう構成されている請求項２に記載の封止用フィルム。
【請求項６】
さらに、前記電子部品搭載基板は、前記基板の一方の面側に設けられ、前記電子部品に電気的に接続された電極を備え、
前記電磁波シールド層は、前記被覆層の端部を越えて突出する第４突出部を備え、前記基板の一方の面側から前記電子部品搭載基板を封止する際に、前記第４突出部は、前記基板の一方の面側に折り込まれることにより、前記基板の一方の面側で前記電極に接触するよう構成されている請求項１に記載の封止用フィルム。
【請求項７】
前記絶縁層、前記電磁波シールド層および前記被覆層は、それぞれ、樹脂材料を含有し、
当該封止用フィルムは、ＪＩＳ  Ｋ  ６２５１に準拠して求められる軟化点における伸び率が１５０％以上３５００％以下である請求項１ないし６のいずれか１項に記載の封止用フィルム。
【請求項８】
当該封止用フィルムは、２５℃以上８０℃以下の温度範囲での線膨張率が１００ｐｐｍ／Ｋ以下である請求項１ないし７のいずれか１項に記載の封止用フィルム。
【請求項９】
前記絶縁層、前記電磁波シールド層および前記被覆層のうち少なくとも１つの層は、前記樹脂材料として、ポリオレフィン系樹脂を含有する請求項１ないし８のいずれか１項に記載の封止用フィルム。
【請求項１０】
当該封止用フィルムは、その平均厚さが１０μｍ以上７００μｍ以下である請求項１ないし９のいずれか１項に記載の封止用フィルム。
【請求項１１】
前記基板は、プリント配線基板である請求項１ないし１０のいずれか１項に記載の封止用フィルム。
【請求項１２】
請求項１ないし１１のいずれか１項に記載の封止用フィルムを用いて、前記基板と前記電子部品とを封止する電子部品搭載基板の封止方法であって、
前記基板と前記電子部品とを覆うように、前記絶縁層を前記電子部品搭載基板側にして前記封止用フィルムを配置させる配置工程と、
前記封止用フィルムを加熱し軟化させるとともに、減圧する加熱・減圧工程と、
前記封止用フィルムを冷却させるとともに、加圧することで、前記基板と前記電子部品とを前記封止用フィルムで封止する冷却・加圧工程とを有することを特徴とする電子部品搭載基板の封止方法。
【請求項１３】
請求項１ないし１１のいずれか１項に記載の封止用フィルムと、該封止用フィルムにより被覆された前記基板および前記電子部品を備える前記電子部品搭載基板とを有することを特徴とする封止用フィルム被覆電子部品搭載基板。
【発明の詳細な説明】
【技術分野】
【０００１】
本発明は、封止用フィルム、電子部品搭載基板の封止方法および封止用フィルム被覆電子部品搭載基板に関するものである。
【背景技術】
【０００２】
従来、携帯電話、スマートフォン、電卓、電子新聞、タブレット端末、テレビ電話、パーソナルコンピュータのような電子機器には、例えば、半導体素子、コンデンサー、コイルのような電子部品が基板上に搭載された電子部品搭載基板が実装されるが、この電子部品搭載基板は、湿気や埃等の外部因子との接触を防止することを目的に、樹脂により封止がなされることがある。
【０００３】
このような樹脂による封止は、例えば、電子部品搭載基板を金属キャビティ内に配置した後に、流動性の高いウレタン樹脂のような熱硬化性樹脂を注入して封止するポッティング法の他、熱可塑性樹脂を溶融状態で電子部品搭載基板に塗布した後に、固化させることで塗布した領域をコーティング（封止）するコーティング法が知られている。
【０００４】
ところが、ポッティング法では、熱硬化性樹脂の硬化に時間を要し、さらには、通常、封止に金属キャビティを要するため、得られる電子機器の重量化を招くと言う問題があった。また、コーティング法では、溶融状態とする熱可塑性樹脂の粘度管理、および、熱可塑性樹脂の塗布領域に対する塗り分けに時間と手間を有すると言う問題があった。
【０００５】
かかる問題点を解決することを目的に、ホットメルト性を有するバリアフィルムを電子部品搭載基板に貼付することが提案されている（例えば、特許文献１参照。）。
【０００６】
しかしながら、近年、湿気や埃等の外部因子に対するバリア性を付与する他に、前記電子部品に対する電磁波によるノイズの影響を軽減するための電磁波シールド性をバリアフィルム（封止用フィルム）に付与することが求められる。そして、このバリアフィルムを、電磁波シールド性を有するものとするために電磁波シールド層を備えるものとすると、この電磁波シールド層を、基板上の電子部品さらには電子部品搭載基板の外側に位置する他の電子部品に対して絶縁性が確保されているものとすることが求められる。
【先行技術文献】
【特許文献】
【０００７】
【特許文献１】特開２００９−９９４１７号公報
【発明の概要】
【発明が解決しようとする課題】
【０００８】
本発明の目的は、電子部品搭載基板が備える電子部品への電磁波によるノイズの影響を軽減するための電磁波シールド性を付与して封止することができ、かつ、電磁波シールド性を付与したとしても電子部品に対する絶縁性を確保し得る封止用フィルム、かかる封止用フィルムを用いた電子部品搭載基板の封止方法、ならびに、かかる封止用フィルムを備える封止用フィルム被覆電子部品搭載基板を提供することにある。
【課題を解決するための手段】
【０００９】
このような目的は、下記（１）〜（１３）に記載の本発明により達成される。
（１）  基板と、該基板の一方の面側に搭載された電子部品とを備える電子部品搭載基板を封止するのに用いられ、
絶縁層と、電磁波シールド層と、被覆層とを備え、これらがこの順で積層された積層体からなり、前記絶縁層を前記基板の一方の面側にして、前記電子部品搭載基板を封止するよう構成されていることを特徴する封止用フィルム。
【００１０】
（２）  前記被覆層は、前記電磁波シールド層の端部を越えて突出する第１突出部を備え、前記基板の一方の面側から前記電子部品搭載基板を封止する際に、前記第１突出部は、前記基板の他方の面側に折り込まれることにより、前記基板の他方の面側を被覆するよう構成されている上記（１）に記載の封止用フィルム。
【００１１】
（３）  さらに、前記電子部品搭載基板は、前記基板の一方の面側に設けられ、前記電子部品に電気的に接続された電極を備え、
前記電磁波シールド層は、前記絶縁層の端部を越えて突出する第２突出部を備え、前記基板の一方の面側から前記電子部品搭載基板を封止する際に、前記第２突出部は、前記基板の一方の面側で前記電極に接触するよう構成されている上記（１）または（２）に記載の封止用フィルム。
【００１２】
（４）  さらに、前記電子部品搭載基板は、前記基板の他方の面側に設けられ、前記電子部品に電気的に接続された電極を備え、
前記電磁波シールド層は、前記絶縁層の端部を越えて突出する第２突出部を備え、前記基板の一方の面側から前記電子部品搭載基板を封止する際に、前記第２突出部は、前記基板の他方の面側に折り込まれることにより、前記基板の他方の面側で前記電極に接触するよう構成されている上記（１）または（２）に記載の封止用フィルム。
【００１３】
（５）  前記絶縁層は、前記電磁波シールド層の端部を越えて突出し、前記第１突出部に接触して積層された第３突出部を備え、前記基板の一方の面側から前記電子部品搭載基板を封止する際に、前記第１突出部と前記第３突出部とは、前記基板の他方の面側に折り込まれることにより、前記基板の他方の面側を前記第３突出部が接触して被覆するよう構成されている上記（２）に記載の封止用フィルム。
【００１４】
（６）  さらに、前記電子部品搭載基板は、前記基板の一方の面側に設けられ、前記電子部品に電気的に接続された電極を備え、
前記電磁波シールド層は、前記被覆層の端部を越えて突出する第４突出部を備え、前記基板の一方の面側から前記電子部品搭載基板を封止する際に、前記第４突出部は、前記基板の一方の面側に折り込まれることにより、前記基板の一方の面側で前記電極に接触するよう構成されている上記（１）に記載の封止用フィルム。
【００１５】
（７）  前記絶縁層、前記電磁波シールド層および前記被覆層は、それぞれ、樹脂材料を含有し、
当該封止用フィルムは、ＪＩＳ  Ｋ  ６２５１に準拠して求められる軟化点における伸び率が１５０％以上３５００％以下である上記（１）ないし（６）のいずれかに記載の封止用フィルム。
【００１６】
（８）  当該封止用フィルムは、２５℃以上８０℃以下の温度範囲での線膨張率が１００ｐｐｍ／Ｋ以下である上記（１）ないし（７）のいずれかに記載の封止用フィルム。
【００１７】
（９）  前記絶縁層、前記電磁波シールド層および前記被覆層のうち少なくとも１つの層は、前記樹脂材料として、ポリオレフィン系樹脂を含有する上記（１）ないし（８）のいずれかに記載の封止用フィルム。
【００１８】
（１０）  当該封止用フィルムは、その平均厚さが１０μｍ以上７００μｍ以下である上記（１）ないし（９）のいずれかに記載の封止用フィルム。
【００１９】
（１１）  前記基板は、プリント配線基板である上記（１）ないし（１０）のいずれかに記載の封止用フィルム。
【００２０】
（１２）  上記（１）ないし（１１）のいずれかに記載の封止用フィルムを用いて、前記基板と前記電子部品とを封止する電子部品搭載基板の封止方法であって、
前記基板と前記電子部品とを覆うように、前記絶縁層を前記電子部品搭載基板側にして前記封止用フィルムを配置させる配置工程と、
前記封止用フィルムを加熱し軟化させるとともに、減圧する加熱・減圧工程と、
前記封止用フィルムを冷却させるとともに、加圧することで、前記基板と前記電子部品とを前記封止用フィルムで封止する冷却・加圧工程とを有することを特徴とする電子部品搭載基板の封止方法。
【００２１】
（１３）  上記（１）ないし（１１）のいずれかに記載の封止用フィルムと、該封止用フィルムにより被覆された前記基板および前記電子部品を備える前記電子部品搭載基板とを有することを特徴とする封止用フィルム被覆電子部品搭載基板。
【発明の効果】
【００２２】
本発明によれば、封止用フィルムを用いて、基板と電子部品とを被覆すると、電子部品は、電磁波シールド層により封止される。そのため、得られた封止用フィルム被覆電子部品搭載基板は、電子部品への電磁波によるノイズの影響が的確に抑制または防止されたものとなる。
【００２３】
また、基板上の電子部品は、絶縁層を介して電磁波シールド層で封止され、さらに、この電磁波シールド層は、絶縁層と反対の面側において被覆層により被覆されている。そのため、電磁波シールド層を、基板上の電子部品と、電子部品搭載基板の外側に位置する他の電子部品との双方に対する絶縁性が確保されたものとすることができる。
【図面の簡単な説明】
【００２４】
【図１】本発明の封止用フィルムの第１実施形態を示す縦断面図である。
【図２】図１に示す封止用フィルムを用いて電子部品搭載基板の封止方法を説明するための縦断面図である。
【図３】本発明の封止用フィルムの第２実施形態を示す縦断面図である。
【図４】図３に示す封止用フィルムを用いて電子部品搭載基板の封止方法を説明するための縦断面図である。
【図５】本発明の封止用フィルムの第３実施形態を示す縦断面図である。
【図６】図５に示す封止用フィルムを用いて電子部品搭載基板の封止方法を説明するための縦断面図である。
【図７】本発明の封止用フィルムの第４実施形態を示す縦断面図である。
【図８】図７に示す封止用フィルムを用いて電子部品搭載基板の封止方法を説明するための縦断面図である。
【図９】本発明の封止用フィルムの第５実施形態を示す縦断面図である。
【図１０】図９に示す封止用フィルムを用いて電子部品搭載基板の封止方法を説明するための縦断面図である。
【図１１】本発明の封止用フィルムの第６実施形態を示す縦断面図である。
【図１２】図１１に示す封止用フィルムを用いて電子部品搭載基板の封止方法を説明するための縦断面図である。
【図１３】本発明の封止用フィルムの第７実施形態を示す縦断面図である。
【図１４】図１３に示す封止用フィルムを用いて電子部品搭載基板の封止方法を説明するための縦断面図である。
【発明を実施するための形態】
【００２５】
以下、本発明の封止用フィルム、電子部品搭載基板の封止方法および封止用フィルム被覆電子部品搭載基板を、添付図面に示す好適実施形態に基づいて、詳細に説明する。
【００２６】
本発明の封止用フィルムは、基板と、該基板の一方の面側に搭載された電子部品とを備える電子部品搭載基板を封止するのに用いられ、絶縁層と、電磁波シールド層と、被覆層とを備え、これらがこの順で積層された積層体からなり、前記絶縁層を前記基板の一方の面側にして、前記電子部品搭載基板を封止するよう構成されていることを特徴する。
【００２７】
また、本発明の電子部品搭載基板の封止方法は、上記の封止用フィルムを用いて、電子部品搭載基板が備える基板と電子部品とを封止する電子部品搭載基板の封止方法であり、前記基板と前記電子部品とを覆うように、前記絶縁層を前記電子部品搭載基板側にして前記封止用フィルムを配置させる配置工程と、前記封止用フィルムを加熱し軟化させるとともに、減圧する加熱・減圧工程と、前記封止用フィルムを冷却させるとともに、加圧することで、前記基板と前記電子部品とを前記封止用フィルムで封止する冷却・加圧工程とを有することを特徴とする。
【００２８】
このような本発明の封止用フィルムを用いることで、基板と電子部品とを封止用フィルムにより被覆する際に、電子部品は、絶縁層を介して電磁波シールド層で封止される。そのため、得られた封止用フィルム被覆電子部品搭載基板は、電子部品への電磁波によるノイズの影響が的確に抑制または防止されたものとなる。また、基板上の電子部品は、絶縁層を介して電磁波シールド層で封止され、さらに、この電磁波シールド層は、絶縁層と反対の面側において被覆層により被覆されている。そのため、電磁波シールド層を、基板上の電子部品と、電子部品搭載基板の外側に位置する他の電子部品との双方に対する絶縁性が確保されたものとすることができる。
【００２９】
＜封止用フィルム＞
＜＜第１実施形態＞＞
まず、本発明の封止用フィルム１００の第１実施形態について説明する。
【００３０】
図１は、本発明の封止用フィルムの第１実施形態を示す縦断面図、図２は、図１に示す封止用フィルムを用いて電子部品搭載基板の封止方法を説明するための縦断面図である。なお、以下の説明では、説明の便宜上、図１、図２中の上側を「上」、下側を「下」と言う。
【００３１】
封止用フィルム１００は、図１、図２に示すように、絶縁層１２と、この絶縁層１２の一方の面側（上面側）に積層された電磁波シールド層１３と、電磁波シールド層１３の一方の面側に積層された被覆層１４とを備える積層体で構成されている。すなわち、絶縁層１２と、電磁波シールド層１３と、被覆層１４とは、被覆すべき電子部品搭載基板４５側から、この順で、積層されている。
【００３２】
ここで、封止用フィルム１００により被覆される電子部品搭載基板４５は、本実施形態では、図２に示すように、基板５と、基板５の上面（一方の面）側の中央部に搭載（載置）された電子部品４とを備えている。このような電子部品搭載基板４５において、基板５の上面への電子部品４の搭載により、基板５上に凸部６１と凹部６２とからなる凹凸６が形成される。なお、基板５としては、例えば、プリント配線基板が挙げられ、基板５上に搭載する電子部品４としては、例えば、半導体素子、コンデンサー、コイル、コネクターおよび抵抗等が挙げられる。
【００３３】
このように電子部品４が上面側に搭載された電子部品搭載基板４５に対して、絶縁層１２を下側とし、被覆層１４を上側にして、封止用フィルム１００を用いて被覆すると、電子部品４は、絶縁層１２を介して電磁波シールド層１３で封止される。そのため、得られた封止用フィルム被覆電子部品搭載基板５０は、電子部品４への電磁波によるノイズの影響が的確に抑制または防止されたものとなる。
【００３４】
また、電子部品４は、絶縁層１２を介して電磁波シールド層１３により封止されていることから、電磁波シールド層１３は、この電子部品４に対する絶縁性が確保されたものとなる。さらに、電磁波シールド層１３は、電子部品４の反対側の面において、被覆層１４により被覆されている。そのため、電磁波シールド層１３は、得られた封止用フィルム被覆電子部品搭載基板５０の外側に位置する他の電子部品に対しても、絶縁性が確保されたものとなる。
【００３５】
また、このような封止用フィルム１００は、絶縁層１２、電磁波シールド層１３および被覆層１４が、何れも、樹脂材料を含有し、ＪＩＳ  Ｋ  ６２５１に準拠して求められる軟化点における伸び率が１５０％以上３５００％以下であるのが好ましく、１５０％以上２０００％以下であるのがより好ましく、１０００％以上２０００％以下であるのがさらに好ましい。
【００３６】
封止用フィルム１００の軟化点がかかる範囲内であることにより、封止用フィルム１００による電子部品搭載基板４５の被覆の際に、電子部品搭載基板４５が備える、凸部６１と凹部６２とからなる凹凸６に対して、優れた追従性をもって封止した状態で、被覆することができる。そのため、この封止用フィルム１００を被覆することで得られる封止用フィルム被覆電子部品搭載基板５０において、基板５上の電子部品４が湿気や埃等の外部因子と接触するのを的確に抑制または防止することができる。したがって、得られる封止用フィルム被覆電子部品搭載基板５０ひいてはこの封止用フィルム被覆電子部品搭載基板５０を備える電子機器の信頼性の向上が図られる。
【００３７】
また、封止用フィルム１００の軟化点における伸び率を前記範囲内とすることにより、基板５に設けられた凹凸６における段差が具体的な大きさとして、１０ｍｍ以上のように大きいものであったとしても、封止用フィルム１００を凹凸６の形状に対応して追従させることができる。
【００３８】
このように、凹凸６に対する追従性等の観点から、前記軟化点における伸び率が１５０％以上３５００％以下であるのが好ましいため、以下では、かかる伸び率を満足し得る封止用フィルム１００が備える絶縁層１２、電磁波シールド層１３および被覆層１４の層構成について説明する。
【００３９】
前記軟化点における伸び率が１５０％以上３５００％以下となっている封止用フィルム１００が備える絶縁層１２、電磁波シールド層１３および被覆層１４は、それぞれが樹脂材料を含有し、この樹脂材料の種類を適宜選択することで、前記軟化点における伸び率を前記範囲内に設定することができるが、この樹脂材料としては、具体的には、低密度ポリエチレン、高密度ポリエチレン、エチレン共重合体、延伸ポリプロピレン、未延伸ポリプロピレンのようなポリオレフィン系樹脂、アイオノマー樹脂、ポリエチレンテレフタレート、ポリブチレンテレフタレートのようなポリエステル系樹脂、ポリカーボネート樹脂、ナイロン−６、ナイロン−６，６、ナイロン−６，１０、ヘキサメチレンジアミンとテレフタル酸とからなるナイロン−６Ｔ、ヘキサメチレンジアミンとイソフタル酸とからなるナイロン−６Ｉ、ノナンジアミンとテレフタル酸とからなるナイロン−９Ｔ、メチルペンタジアミンとテレフタル酸とからなるナイロン−Ｍ５Ｔ、カプロラクタムとラウリルラクタムとからなるナイロン−６，１２、ヘキサメチレンジアミンとアジピン酸とカプロラクタムとからなるナイロン−６−６，６のようなポリアミド系樹脂、アクリル樹脂、スチレン系樹脂、ポリ塩化ビニルおよびポリビニルアルコール等の熱可塑性樹脂が挙げられ、これらのうちの１種または２種以上を組み合わせて用いることができる。なお、絶縁層１２、電磁波シールド層１３および被覆層１４に、それぞれ含まれる樹脂材料は、封止用フィルム１００の軟化点における伸び率を１５０％以上３５００％以下に設定し得るものであれば、同一のものであってもよいし、異なるものであっても良い。
【００４０】
また、絶縁層１２、電磁波シールド層１３および被覆層１４に含まれる樹脂材料は、上述した熱可塑性樹脂材料の他に、エポキシ樹脂、フェノール樹脂、メラミン樹脂、シリコーン樹脂のような熱硬化性樹脂やアクリル樹脂やウレタン樹脂のようなＵＶ硬化性樹脂が含まれていてもよい。
【００４１】
また、封止用フィルム１００の前記軟化点における伸び率を前記範囲内とするために、上述のような樹脂材料を含有する絶縁層１２、電磁波シールド層１３および被覆層１４のうち、絶縁層１２および被覆層１４は、前記樹脂材料を主材料として含有する層で構成され、電磁波シールド層１３は、前記樹脂材料と、導電性を備える導電性粒子とを含有する層で構成される。絶縁層１２、電磁波シールド層１３および被覆層１４をかかる構成のものとすることで、絶縁層１２および被覆層１４を、絶縁性を有し、電磁波シールド層１３を、電磁波シールド性さらには導電性を有するものとし得る。
【００４２】
上記のような構成をなす、何れも樹脂材料を含有する絶縁層１２、電磁波シールド層１３および被覆層１４を備える封止用フィルム１００は、前述した樹脂材料のうちポリオレフィン系樹脂を前記樹脂材料として含有する層を、絶縁層１２、電磁波シールド層１３および被覆層１４のうちの少なくとも１層として備えることが好ましい。これにより、封止用フィルム１００の軟化点における伸び率をより確実に１５０％以上３５００％以下に設定することができる。
【００４３】
そこで、以下では、前記樹脂材料を主材料として含有する絶縁層１２および被覆層１４と、前記樹脂材料と導電性粒子とを含有する電磁波シールド層１３とを備え、絶縁層１２および被覆層１４に含まれる樹脂材料がともにポリオレフィン系樹脂である封止用フィルム１００を、一例として説明する。
【００４４】
絶縁層１２は、封止用フィルム１００の軟化点における伸び率を１５０％以上３５００％以下に設定して、凹凸６への密着性および形状追従性に優れたものとすることを目的に、本実施形態では、ポリオレフィン系樹脂（エチレン共重合体）としてのエチレン−酢酸ビニル共重合体を主材料として含有する層である。
【００４５】
また、この絶縁層１２は、樹脂材料としてエチレン−酢酸ビニル共重合体を主材料として含有することで、絶縁性を備える層であり、電子部品搭載基板４５を封止用フィルム１００で被覆する際に、電子部品４と導電性を有する電磁波シールド層１３との間に介在することで、電子部品４同士、さらには電子部品４と電極３との間で短絡が生じるのを防止するための層として機能する。
【００４６】
このエチレン−酢酸ビニル共重合体としては、共重合されるＶＡ含有量が５重量％以上３０重量％以下であることが好ましく、１０重量％以上２０重量％以下であることがより好ましい。前記下限値未満であると、封止用フィルム１００の軟化点における伸び率を前記範囲内に設定することが困難となるおそれがある。これに対して、前記上限値を超えると、絶縁層１２を構成する樹脂の結晶部が減少し、非結晶部が増加する傾向を示すことに起因して、絶縁層１２に残存する酸化防止剤等の添加剤が溶出するおそれがある。そのため、電子部品搭載基板４５側に移行し、その結果、電子部品４の特性に不都合が生じるおそれがある。
【００４７】
また、絶縁層１２の平均厚さは、５μｍ以上２００μｍ以下であることが好ましく、２０μｍ以上１２０μｍ以下であることがより好ましい。絶縁層１２の平均厚さをかかる範囲内に設定することにより、封止用フィルム１００の軟化点における伸び率を１５０％以上３５００％以下の範囲内により確実に設定することができる。また、電磁波シールド層１３の電子部品４に対する絶縁性をより確実に確保することができる。
【００４８】
なお、絶縁層１２に含まれる樹脂材料としては、ポリオレフィン系樹脂（エチレン共重合体）としてのエチレン−酢酸ビニル共重合体の他、後述する電磁波シールド層１３に含まれるアイオノマー樹脂であってもよいし、エチレン−酢酸ビニル共重合体以外のポリオレフィン系樹脂であってもよい。
【００４９】
電磁波シールド層１３は、封止用フィルム１００の軟化点における伸び率を１５０％以上３５００％以下に設定して、凹凸６への密着性および形状追従性に優れたものとすること、さらには、封止用フィルム１００を強靱性に優れたものとすることを目的に、本実施形態では、樹脂材料としてアイオノマー樹脂を含有する。また、樹脂材料（アイオノマー）は、下記の導電性材料を層中に保持するバインダーとしても機能する。
【００５０】
また、電磁波シールド層１３は、樹脂材料としてアイオノマー樹脂の他に、さらに、導電性を有する導電性粒子を含有することで、電磁波シールド性さらには導電性を備える層である。
【００５１】
このような電磁波シールド層１３により、電子部品搭載基板４５を封止用フィルム１００で被覆する際に、絶縁層１２を介して、基板５の上側に配置された電子部品４が被覆される。そのため、電子部品搭載基板４５を封止用フィルム１００で被覆することで得られる封止用フィルム被覆電子部品搭載基板５０を、電子部品４への電磁波によるノイズの影響が的確に抑制または防止されたものとすることができる。
【００５２】
ここで、本明細書中において、樹脂材料としてのアイオノマー樹脂とは、エチレンおよび（メタ）アクリル酸を重合体の構成成分とする２元共重合体や、エチレン、（メタ）アクリル酸および（メタ）アクリル酸エステルを重合体の構成成分とする３元共重合体を、金属イオンで架橋した樹脂のことを言い、これらのうちの１種または２種を組み合わせて用いることができる。
【００５３】
また、金属イオンとしては、例えば、カリウムイオン（Ｋ＋）、ナトリウムイオン（Ｎａ＋）、リチウムイオン（Ｌｉ＋）、マグネシウムイオン（Ｍｇ＋＋）、亜鉛イオン（Ｚｎ＋＋）等が挙げられる。これらの中でも、ナトリウムイオン（Ｎａ＋）または亜鉛イオン（Ｚｎ＋＋）であることが好ましい。これにより、アイオノマー樹脂における架橋構造が安定化されるため、前述した電磁波シールド層１３としての機能をより顕著に発揮させることができる。
【００５４】
さらに、エチレンおよび（メタ）アクリル酸を重合体の構成成分とする２元共重合体、もしくは、エチレン、（メタ）アクリル酸および（メタ）アクリル酸エステルを重合体の構成成分とする３元共重合体のカルボキシル基における陽イオン（金属イオン）による中和度は、好ましくは４０ｍｏｌ％以上７５ｍｏｌ％以下である。
【００５５】
また、導電性粒子は、電磁波シールド層１３に電磁波シールド性さらには導電性を付与し得るものであれば、特に限定されず、例えば、金、銀、銅、鉄、ニッケルおよびアルミニウム、またはこれらを含む合金のような金属、および、ＡＦｅ２Ｏ４（式中、Ａは、Ｍｎ、Ｃｏ、Ｎｉ、ＣｕまたはＺｎである）で表されるフェライト、ＩＴＯ、ＡＴＯ、ＦＴＯのような金属酸化物等を含むものが挙げられ、これらのうちの１種または２種以上を組み合わせて用いることができる。なお、導電性粒子は、このような金属および／または金属酸化物を含むものの他、ポリアセチレン、ポリピロール、ポリチオフェン、ポリアニリン、ポリ（ｐ−フェニレン）、ポリフルオレンのような導電性高分子、カーボンナノチューブ、カーボンナノファイバー、カーボンブラックのような炭素系材料を含有するものであってもよい。
【００５６】
導電性粒子の平均粒径は、１．０μｍ以上４０．０μｍ以下であるのが好ましく、３．０μｍ以上８．０μｍ以下であるのがより好ましい。これにより、導電性粒子を電磁波シールド層１３中に均一に分散させることができる。そのため、電磁波シールド層１３を、このものとしての特性が均質に発揮されるものとし得る。
【００５７】
また、電磁波シールド層１３中における導電性粒子の含有量は、１０重量％以上９５重量％以下であることが好ましく、５０重量％以上９０重量％以下であることがより好ましい。導電性粒子の含有量をかかる範囲内に設定することにより、電磁波シールド層１３に電磁波シールド性さらには導電性を確実に付与しつつ、封止用フィルム１００の軟化点における伸び率が１５０％以上３５００％以下の範囲内に確実に設定されているものとし得る。
【００５８】
また、電磁波シールド層１３の平均厚さは、１μｍ以上４００μｍ以下であることが好ましく、５μｍ以上２００μｍ以下であることがより好ましい。電磁波シールド層１３の平均厚さをかかる範囲内に設定することにより、封止用フィルム１００を強靱性に優れ、かつ、封止用フィルム１００の軟化点における伸び率が１５０％以上３５００％以下の範囲内に確実に設定されているものとし得る。さらに、電磁波シールド層１３に、電磁波シールド性さらには導電性を確実に付与することができる。
【００５９】
なお、電磁波シールド層１３に含まれる樹脂材料としては、アイオノマー樹脂の他、絶縁層１２および被覆層１４に含まれるエチレン−酢酸ビニル共重合体や、それ以外のポリオレフィン系樹脂であってもよい。
【００６０】
被覆層１４は、封止用フィルム１００の軟化点における伸び率を１５０％以上３５００％以下に設定して、凹凸６への密着性および形状追従性に優れたものとすることを目的に、本実施形態では、ポリオレフィン系樹脂（エチレン共重合体）としてのエチレン−酢酸ビニル共重合体を主材料として含有する層である。
【００６１】
また、被覆層１４は、樹脂材料としてエチレン−酢酸ビニル共重合体を主材料として含有することで、絶縁性を備える層であり、電子部品搭載基板４５を封止用フィルム１００で被覆する際に、導電性を有する電磁波シールド層１３の電子部品４と反対の面側を被覆することで、電子部品搭載基板４５の外側に位置する他の電子部品に対する絶縁性を確保するための層として機能する。
【００６２】
このエチレン−酢酸ビニル共重合体としては、共重合されるＶＡ含有量は、前述した絶縁層１２で示した共重合されるＶＡ含有量と同様の範囲内に設定される
【００６３】
また、被覆層１４の平均厚さは、５μｍ以上２００μｍ以下であることが好ましく、２０μｍ以上１２０μｍ以下であることがより好ましい。被覆層１４の平均厚さをかかる範囲内に設定することにより、封止用フィルム１００の軟化点における伸び率を１５０％以上３５００％以下の範囲内により確実に設定することができる。また、封止用フィルム被覆電子部品搭載基板５０の外側に位置する電子部品に対する電磁波シールド層１３の絶縁性をより確実に確保することができる。
【００６４】
なお、被覆層１４に含まれる樹脂材料としては、絶縁層１２と同様に、ポリオレフィン系樹脂（エチレン共重合体）としてのエチレン−酢酸ビニル共重合体の他、前述した電磁波シールド層１３に含まれるアイオノマー樹脂であってもよいし、エチレン−酢酸ビニル共重合体以外のポリオレフィン系樹脂であってもよい。
【００６５】
また、封止用フィルム１００では、絶縁層１２と電磁波シールド層１３との間、および、電磁波シールド層１３と被覆層１４との間には、接着性を付与したり、あるいは接着性を高めるために必要に応じて接着層を設けるようにすることもできる。また、絶縁層１２と電子部品搭載基板４５との間の接着性を高めるために、必要に応じて絶縁層１２の内側、すなわち絶縁層１２と基板５との間に接着層を設けることもできる。
【００６６】
接着層に含まれる接着性樹脂としては、例えば、ＥＶＡ、エチレン−無水マレイン酸共重合体、ＥＡＡ、ＥＥＡ、エチレン−メタクリレート−グリシジルアクリレート三元共重合体、あるいは、各種ポリオレフィンに、アクリル酸、メタクリル酸などの一塩基性不飽和脂肪酸、マレイン酸、フマル酸、イタコン酸などの二塩基性不飽和脂肪酸またはこれらの無水物をグラフトさせたもの、例えば、マレイン酸グラフト化ＥＶＡ、マレイン酸グラフト化エチレン−α−オレフィン共重合体、スチレン系エラストマー、アクリル樹脂、エポキシ樹脂、ポリウレタン樹脂等、公知の粘着性樹脂や接着性樹脂を適宜、使用することができる。
【００６７】
さらに、絶縁層１２と電磁波シールド層１３と被覆層１４とが積層された封止用フィルム１００を製造する製造方法については、特に限定されず、例えば、公知の共押出法、ドライラミネート法、押出ラミ法、塗工積層等を用いて、成膜および積層を行うことにより得ることができる。
【００６８】
ここで、封止用フィルム１００を、上記のような構成の絶縁層１２と電磁波シールド層１３と被覆層１４とを備える多層体とすることにより、封止用フィルム１００の軟化点における伸び率を比較的容易に１５０％以上３５００％以下に設定することができる。
【００６９】
なお、破断伸び（軟化点における伸び率）の測定は、オートグラフ装置（例えば、島津製作所製、ＡＵＴＯＧＲＡＰＨ  ＡＧＳ−Ｘ等）を用いて、ＪＩＳ  Ｋ  ６２５１に記載の方法に準拠して測定することができる。
【００７０】
また、封止用フィルム１００の軟化点は、動的粘弾性測定装置（例えば、セイコーインスツル社製、ＥＸＳＴＡＲ６０００等）を用いて、チャック間距離２０ｍｍ、昇温速度５℃／分および角周波数１０Ｈｚの条件で測定し得る。
【００７１】
さらに、封止用フィルム１００の２５℃以上８０℃以下の温度範囲での線膨張率は、１００ｐｐｍ／Ｋ以下であることが好ましく、５ｐｐｍ／Ｋ以上５０ｐｐｍ／Ｋ以下であることがより好ましい。封止用フィルム１００の２５℃以上８０℃以下の温度範囲での線膨張率がこのような範囲の値であると、封止用フィルム１００の加熱時において、封止用フィルム１００は、優れた伸縮性を有するものとなるため、封止用フィルム１００の凹凸６に対する形状追従性をより確実に向上させることができる。さらに、封止用フィルム１００と、基板５さらには電子部品４との間で、優れた密着性を維持することができるため、電子部品搭載基板４５の駆動を繰り返すことで生じる発熱に起因する封止用フィルム１００の電子部品搭載基板４５からの剥離をより的確に抑制または防止することができる。なお、封止用フィルム１００の線膨張率は、例えば、動的粘弾性測定装置（例えば、セイコーインスツル社製、ＥＸＳＴＡＲ６０００等）を用いて算出し得る。
【００７２】
封止用フィルム１００の全体としての平均厚さは、１０μｍ以上７００μｍ以下であることが好ましく、２０μｍ以上４００μｍ以下であることがより好ましい。封止用フィルム１００の平均厚さをかかる範囲内に設定することにより、封止用フィルム１００の途中において、封止用フィルム１００が破断するのを的確に抑制または防止し得るとともに、封止用フィルム１００の軟化点における伸び率を１５０％以上３５００％以下の範囲内に確実に設定することができる。
【００７３】
｛電子部品搭載基板の封止方法｝
次に、上述した第１実施形態の封止用フィルムを用いた電子部品搭載基板の封止方法（本発明の電子部品搭載基板の封止方法）について説明する。
【００７４】
本実施形態の電子部品搭載基板の封止方法は、基板５と電子部品４とを覆うように、絶縁層１２を電子部品搭載基板４５側にして封止用フィルム１００を配置させる配置工程と、封止用フィルム１００を加熱し軟化させるとともに、減圧する加熱・減圧工程と、封止用フィルム１００を冷却させるとともに、加圧することで、基板５と電子部品４とを封止用フィルム１００で封止する冷却・加圧工程とを有する。
【００７５】
以下、電子部品搭載基板の封止方法の各工程について、順次説明する。
（配置工程）
まず、図２（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４とを覆うように、封止用フィルム１００を電子部品搭載基板４５上に配置する（図２（ｂ））。
【００７６】
（加熱・減圧工程）
次に、図２（ｂ）に示す状態を維持したまま、封止用フィルム１００を加熱し軟化させるとともに、減圧する。
【００７７】
このように、封止用フィルム１００を加熱することにより、封止用フィルム１００すなわち絶縁層１２、電磁波シールド層１３および被覆層１４が軟化し、その結果、基板５の上面側では、基板５に電子部品４を搭載することにより形成された凹凸６の形状に対して、追従し得る状態となる。
【００７８】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【００７９】
これにより、封止用フィルム１００が伸展しながら、基板５の上側では、凹凸６の形状、すなわち、基板５上の電子部品４の形状に若干追従した状態となる。
【００８０】
本工程により、電子部品搭載基板４５の上面側に形成された凹凸６の形状に対して、封止用フィルム１００を、追従し得る状態とすることができる。
【００８１】
なお、封止用フィルム１００の加熱と、雰囲気の減圧とは、加熱の後に減圧してもよく、減圧の後に加熱してもよいが、加熱と減圧とをほぼ同時に行うことが好ましい。これにより、軟化した封止用フィルム１００を、凹凸６の形状に確実に若干追従した状態とすることができる。
【００８２】
（冷却・加圧工程）
次に、図２（ｃ）に示すように、封止用フィルム１００を冷却させるとともに、加圧する。
【００８３】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【００８４】
その結果、基板５の上側では凹凸６の形状（電子部品４の形状）に優れた密着度（気密度）で追従した状態で、軟化した状態の封止用フィルム１００により、基板５と電子部品４とが被覆される。
【００８５】
なお、前記加熱減圧工程において、凹凸６の形状に対応して封止用フィルム１００が十分追従していれば、加圧工程を省略することができる。
【００８６】
この際、封止用フィルム１００の軟化点における伸び率が１５０％以上３５００％以下となっているのが好ましい。これにより、封止用フィルム１００は、この加圧時に、電子部品搭載基板４５に形成された凹凸６に対してより優れた形状追従性をもって伸展させることができるため、軟化した状態の封止用フィルム１００により、基板５の上側において基板５と電子部品４とを優れた密着性をもって被覆することができる。
【００８７】
そして、封止用フィルム１００により、基板５と電子部品４とを優れた密着性（気密性）をもって被覆した状態で、封止用フィルム１００を冷却することで、この状態を維持したまま、封止用フィルム１００が固化する。
【００８８】
これにより、電子部品搭載基板４５に形成された凹凸６の形状に追従した状態で、封止用フィルム１００により、基板５の上側において絶縁層１２が接触した状態で基板５と電子部品４とが被覆された封止用フィルム被覆電子部品搭載基板５０が得られることとなる。そのため、この封止用フィルム被覆電子部品搭載基板５０において、湿気や埃等の外部因子と電子部品４が接触するのを的確に抑制または防止することができる。したがって、得られる封止用フィルム被覆電子部品搭載基板５０ひいてはこの封止用フィルム被覆電子部品搭載基板５０を備える電子機器の信頼性の向上が図られる。
【００８９】
また、上記のような電子部品搭載基板４５の被覆に用いられる封止用フィルム１００は、絶縁層１２と電磁波シールド層１３と被覆層１４との積層体で構成される。
【００９０】
そのため、本工程において、絶縁層１２を介して、電子部品４が電磁波シールド層１３により被覆される。したがって、得られる封止用フィルム被覆電子部品搭載基板５０を、電子部品４への電磁波によるノイズの影響が的確に抑制または防止されたものとすることができる。
【００９１】
さらに、電子部品４は、絶縁層１２を介して電磁波シールド層１３により封止されることから、電磁波シールド層１３は、この電子部品４に対する絶縁性を確保した状態で、電子部品４を被覆することができる。また、電磁波シールド層１３は、電子部品４の反対側の面において、被覆層１４により被覆されていることから、電磁波シールド層１３は、得られる封止用フィルム被覆電子部品搭載基板５０の外側に位置する他の電子部品に対しても、絶縁性が確保された状態で電子部品搭載基板４５を被覆することができる。
【００９２】
なお、封止用フィルム１００の冷却と、雰囲気の加圧とは、加圧の後に冷却してもよいが、冷却と加圧とをほぼ同時に行うことが好ましい。これにより、凹凸６の形状に対応して、封止用フィルム１００をより優れた密着性をもって被覆させることができる。
【００９３】
上記の工程を経ることで、封止用フィルム１００により、基板５と電子部品４とが被覆された封止用フィルム被覆電子部品搭載基板５０を得ることができる。
【００９４】
＜＜第２実施形態＞＞
次に、本発明の封止用フィルム１００の第２実施形態について説明する。
【００９５】
図３は、本発明の封止用フィルムの第２実施形態を示す縦断面図、図４は、図３に示す封止用フィルムを用いて電子部品搭載基板の封止方法を説明するための縦断面図である。なお、以下の説明では、説明の便宜上、図３、図４中の上側を「上」、下側を「下」と言う。
【００９６】
以下、第２実施形態について説明するが、前記第１実施形態と異なる点を中心に説明し、同様の事項についてはその説明を省略する。
【００９７】
第２実施形態では、封止用フィルム１００が備える被覆層１４の構成が異なり、それ以外は、前記第１実施形態と同様である。
【００９８】
第２実施形態の封止用フィルム１００において、被覆層１４は、図３、図４に示すように、電磁波シールド層１３よりも大きく形成され、その端部が電磁波シールド層１３の端部（縁部）から露出すること、換言すれば、電磁波シールド層１３の端部を越えて突出することで形成された突出部１５（第１突出部）を備えている。
【００９９】
このような封止用フィルム１００を用いて、電子部品４が上面（一方の面）側に搭載された電子部品搭載基板４５に対して、絶縁層１２を下側とし被覆層１４を上側にして被覆すると、電子部品４は、絶縁層１２を介して電磁波シールド層１３で封止される。
【０１００】
さらに、本実施形態では、この封止用フィルム１００を用いた被覆の際に、被覆層１４が備える突出部１５は、基板５の下面（他方の面）側に折り込むことが可能なように構成されている。そのため、基板５の下面の端部５１を、この突出部１５により被覆することができる。したがって、本実施形態の封止用フィルム１００により、基板５の上面側ばかりでなく、基板５の下面における端部５１まで被覆層１４により被覆することができ、より優れた気密性をもって、電子部品搭載基板４５を被覆することができる。そのため、封止用フィルム１００により被覆することで得られる封止用フィルム被覆電子部品搭載基板５０において、基板５上の電子部品４が湿気や埃等の外部因子と接触するのをより的確に抑制または防止することができる。
【０１０１】
また、前記第１実施形態と同様に、前記軟化点における伸び率は、１５０％以上３５００％以下であるのが好ましい。これにより、基板５の上面側から下面側へ突出部１５を折りこませることで、端部５１を被覆する際に、突出部１５が屈曲した屈曲部において破断してしまうのを的確に抑制または防止することができる。
【０１０２】
さらに、前記第１実施形態と同様に、封止用フィルム１００の２５℃以上８０℃以下の温度範囲での線膨張率は、１００ｐｐｍ／Ｋ以下であることが好ましい。このように、封止用フィルム１００の線膨張率を規定することによっても、基板５の上面側から下面側への突出部１５の折り込みを、突出部１５を屈曲させる屈曲部において破断を生じさせることなく確実に実施させることができる。
【０１０３】
また、封止用フィルム１００における、電磁波シールド層１３の端部を越えて突出する被覆層１４の突出部１５の長さは、特に限定されず、０．１ｃｍ以上５．０ｃｍ以下であることが好ましく、０．５ｃｍ以上２．５ｃｍ以下であることがより好ましい。突出部１５の長さをかかる範囲内に設定することにより、突出部１５を、基板５の上面側から下面側に折り込みつつ、基板５の下面における端部５１にまで到達させることができるため、突出部１５による端部５１の被覆を確実に実現させることができる。
【０１０４】
｛電子部品搭載基板の封止方法｝
次に、上述した第２実施形態の封止用フィルムを用いた電子部品搭載基板の封止方法について説明する。
【０１０５】
本実施形態の電子部品搭載基板の封止方法は、基板５と電子部品４とを覆うように、絶縁層１２を電子部品搭載基板４５側にして封止用フィルム１００を配置させつつ、突出部１５を、基板５の下面（他方の面）側に折り込むことにより基板５の下面における端部５１に接触させる配置工程と、封止用フィルム１００を加熱し軟化させるとともに、減圧する加熱・減圧工程と、封止用フィルム１００を冷却させるとともに、加圧することで、突出部１５が基板５の下面における端部５１に接触した状態で、基板５と電子部品４とを封止用フィルム１００で封止する冷却・加圧工程とを有する。
【０１０６】
以下、電子部品搭載基板の封止方法の各工程について、順次説明する。
（配置工程）
まず、図４（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４とを覆うように、封止用フィルム１００を電子部品搭載基板４５上に配置する。
【０１０７】
そして、この際、電磁波シールド層１３の端部を越えて突出する被覆層１４の突出部１５を、基板５の下面側に折り込み、これにより、突出部１５を端部５１に接触させる（図４（ｂ））。
【０１０８】
（加熱・減圧工程）
次に、図４（ｂ）に示す状態を維持したまま、封止用フィルム１００を加熱し軟化させるとともに、減圧する。
【０１０９】
このように、封止用フィルム１００を加熱することにより、封止用フィルム１００すなわち絶縁層１２、電磁波シールド層１３および被覆層１４が軟化し、その結果、基板５の上面側では、基板５に電子部品４を搭載することにより形成された凹凸６の形状に対して、追従し得る状態となり、さらに、基板５の下面側では、端部５１を、被覆し得る状態となる。
【０１１０】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【０１１１】
これにより、封止用フィルム１００が伸展しながら、基板５の上側では、凹凸６の形状、すなわち、基板５上の電子部品４の形状に若干追従した状態となり、基板５の下側では、端部５１を若干被覆した状態となる。
【０１１２】
本工程により、封止用フィルム１００を、電子部品搭載基板４５の上面側に形成された凹凸６の形状に追従し得る状態とし、さらに、突出部１５が基板５の下面側に折り込まれて、端部５１を被覆し得る状態とすることができる。
【０１１３】
（冷却・加圧工程）
次に、図４（ｃ）に示すように、封止用フィルム１００を冷却させるとともに、加圧する。
【０１１４】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【０１１５】
その結果、基板５の上側では凹凸６の形状（電子部品４の形状）に対して優れた密着度（気密度）で追従し、さらに、端部５１に対して優れた密着度で被覆した状態で、軟化した状態の封止用フィルム１００により、基板５と電子部品４とが被覆される。
【０１１６】
この際、封止用フィルム１００の軟化点における伸び率が１５０％以上３５００％以下となっているのが好ましい。これにより、封止用フィルム１００は、この加圧時に、電子部品搭載基板４５に形成された凹凸６に対してより優れた形状追従性をもって伸展させることができるため、軟化した状態の封止用フィルム１００により、基板５の上側において基板５と電子部品４とを、さらには端部５１を優れた密着性をもって被覆することができる。また、基板５の上面側から下面側へ突出部１５を折りこませることで端部５１に接触させる際に、突出部１５が屈曲した屈曲部において破断してしまうのを的確に抑制または防止することができる。
【０１１７】
そして、封止用フィルム１００により、基板５と電子部品４とを、さらには端部５１を優れた密着性（気密性）をもって被覆した状態で、封止用フィルム１００を冷却することで、この状態を維持したまま、封止用フィルム１００が固化する。
【０１１８】
これにより、電子部品搭載基板４５に形成された凹凸６の形状に追従した状態で、封止用フィルム１００により、基板５の上側において、絶縁層１２が接触した状態で基板５と電子部品４とが被覆され、基板５の下側において、折り込まれた被覆層１４の突出部１５が端部５１を被覆した状態で封止用フィルム被覆電子部品搭載基板５０が得られることとなる。そのため、この封止用フィルム被覆電子部品搭載基板５０において、湿気や埃等の外部因子と電子部品４および電極３が接触するのをより的確に抑制または防止することができる。したがって、得られる封止用フィルム被覆電子部品搭載基板５０ひいてはこの封止用フィルム被覆電子部品搭載基板５０を備える電子機器のより信頼性の向上が図られる。
【０１１９】
上記の工程を経ることで、封止用フィルム１００により、基板５と電子部品４とが被覆された封止用フィルム被覆電子部品搭載基板５０を得ることができる。
【０１２０】
＜＜第３実施形態＞＞
次に、本発明の封止用フィルム１００の第３実施形態について説明する。
【０１２１】
図５は、本発明の封止用フィルムの第３実施形態を示す縦断面図、図６は、図５に示す封止用フィルムを用いて電子部品搭載基板の封止方法を説明するための縦断面図である。なお、以下の説明では、説明の便宜上、図５、図６中の上側を「上」、下側を「下」と言う。
【０１２２】
以下、第３実施形態について説明するが、前記第１実施形態と異なる点を中心に説明し、同様の事項についてはその説明を省略する。
【０１２３】
第３実施形態では、封止用フィルム１００が備える絶縁層１２および被覆層１４の構成が異なり、それ以外は、前記第１実施形態と同様である。
【０１２４】
第３実施形態の封止用フィルム１００において、絶縁層１２および被覆層１４は、図５、図６に示すように、それぞれ、電磁波シールド層１３よりも大きく形成され、それらの端部が電磁波シールド層１３の端部（縁部）から露出すること、換言すれば、電磁波シールド層１３の端部を越えて突出することで形成された突出部１５（第１突出部）および突出部１６（第３突出部）を備えている。そして、これら突出部１５と突出部１６とは、電磁波シールド層１３の端部を越えた位置で積層することで設けられた積層突出部６５を形成する。
【０１２５】
このような封止用フィルム１００を用いて、電子部品４が上面（一方の面）側に搭載された電子部品搭載基板４５に対して、絶縁層１２を下側とし、被覆層１４を上側にして、被覆すると、電子部品４は、絶縁層１２を介して電磁波シールド層１３で封止される。
【０１２６】
さらに、本実施形態では、この封止用フィルム１００を用いた被覆の際に、突出部１５と突出部１６とを積層することで形成された積層突出部６５は、基板５の下面（他方の面）側に折り込むことが可能なように構成されている。そのため、基板５の下面の端部５１を、この積層突出部６５が備える突出部１５により被覆することができる。したがって、本実施形態の封止用フィルム１００により、基板５の上面側ばかりでなく、基板５の下面における端部５１まで積層突出部６５により被覆することができ、より優れた気密性をもって、電子部品搭載基板４５を被覆することができる。そのため、封止用フィルム１００により被覆することで得られる封止用フィルム被覆電子部品搭載基板５０において、基板５上の電子部品４が湿気や埃等の外部因子と接触するのをより的確に抑制または防止することができる。
【０１２７】
また、積層突出部６５は、これら突出部１５と突出部１６とが、電磁波シールド層１３の端部を越えた位置で積層することで形成され、電磁波シールド層１３の端部をも絶縁層１２および被覆層１４により被覆されることで、電子部品４および電子部品搭載基板４５の外側に位置する電子部品に対する電磁波シールド層１３の絶縁性をより確実に確保することができる。
【０１２８】
さらに、前記第１実施形態と同様に、前記軟化点における伸び率は、１５０％以上３５００％以下であるのが好ましい。これにより、基板５の上面側から下面側へ積層突出部６５を折りこませることで、端部５１を被覆する際に、積層突出部６５が屈曲した屈曲部において破断してしまうのを的確に抑制または防止することができる。
【０１２９】
また、前記第１実施形態と同様に、封止用フィルム１００の２５℃以上８０℃以下の温度範囲での線膨張率は、１００ｐｐｍ／Ｋ以下であることが好ましい。このように、封止用フィルム１００の線膨張率を規定することによっても、基板５の上面側から下面側への積層突出部６５の折り込みを、積層突出部６５を屈曲させる屈曲部において破断を生じさせることなく確実に実施させることができる。
【０１３０】
さらに、封止用フィルム１００における、電磁波シールド層１３の端部を越えて突出する積層突出部６５の長さは、特に限定されず、０．１ｃｍ以上５．０ｃｍ以下であることが好ましく、０．５ｃｍ以上２．５ｃｍ以下であることがより好ましい。積層突出部６５の長さをかかる範囲内に設定することにより、積層突出部６５を、基板５の上面側から下面側に折り込みつつ、基板５の下面における端部５１にまで到達させることができるため、積層突出部６５による端部５１の被覆を確実に実現させることができる。
【０１３１】
｛電子部品搭載基板の封止方法｝
次に、上述した第３実施形態の封止用フィルムを用いた電子部品搭載基板の封止方法について説明する。
【０１３２】
本実施形態の電子部品搭載基板の封止方法は、基板５と電子部品４とを覆うように、絶縁層１２を電子部品搭載基板４５側にして封止用フィルム１００を配置させつつ、積層突出部６５を、基板５の下面（他方の面）側に折り込むことにより基板５の下面における端部５１に接触させる配置工程と、封止用フィルム１００を加熱し軟化させるとともに、減圧する加熱・減圧工程と、封止用フィルム１００を冷却させるとともに、加圧することで、積層突出部６５が基板５の下面における端部５１に接触した状態で、基板５と電子部品４とを封止用フィルム１００で封止する冷却・加圧工程とを有する。
【０１３３】
以下、電子部品搭載基板の封止方法の各工程について、順次説明する。
（配置工程）
まず、図６（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４とを覆うように、封止用フィルム１００を電子部品搭載基板４５上に配置する。
【０１３４】
そして、この際、電磁波シールド層１３の端部を越えて突出する積層突出部６５を、基板５の下面側に折り込み、これにより、積層突出部６５を端部５１に接触させる（図６（ｂ））。
【０１３５】
（加熱・減圧工程）
次に、図６（ｂ）に示す状態を維持したまま、封止用フィルム１００を加熱し軟化させるとともに、減圧する。
【０１３６】
このように、封止用フィルム１００を加熱することにより、封止用フィルム１００すなわち絶縁層１２、電磁波シールド層１３および被覆層１４が軟化し、その結果、基板５の上面側では、基板５に電子部品４を搭載することにより形成された凹凸６の形状に対して、追従し得る状態となり、さらに、基板５の下面側では、端部５１を、被覆し得る状態となる。
【０１３７】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【０１３８】
これにより、封止用フィルム１００が伸展しながら、基板５の上側では、凹凸６の形状、すなわち、基板５上の電子部品４の形状に若干追従した状態となり、基板５の下側では、端部５１を若干被覆した状態となる。
【０１３９】
本工程により、封止用フィルム１００を、電子部品搭載基板４５の上面側に形成された凹凸６の形状に追従し得る状態とし、さらに、積層突出部６５が基板５の下面側に折り込まれて、端部５１を被覆し得る状態とすることができる。
【０１４０】
（冷却・加圧工程）
次に、図６（ｃ）に示すように、封止用フィルム１００を冷却させるとともに、加圧する。
【０１４１】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【０１４２】
その結果、基板５の上側では凹凸６の形状（電子部品４の形状）に対して優れた密着度（気密度）で追従し、さらに、端部５１に対して優れた密着度で被覆した状態で、軟化した状態の封止用フィルム１００により、基板５と電子部品４とが被覆される。
【０１４３】
この際、封止用フィルム１００の軟化点における伸び率が１５０％以上３５００％以下となっているのが好ましい。これにより、封止用フィルム１００は、この加圧時に、電子部品搭載基板４５に形成された凹凸６に対してより優れた形状追従性をもって伸展させることができるため、軟化した状態の封止用フィルム１００により、基板５の上側において基板５と電子部品４とを、さらには端部５１を優れた密着性をもって被覆することができる。また、基板５の上面側から下面側へ積層突出部６５を折りこませることで端部５１に接触させる際に、積層突出部６５が屈曲した屈曲部において破断してしまうのを的確に抑制または防止することができる。
【０１４４】
そして、封止用フィルム１００により、基板５と電子部品４とを、さらには端部５１を優れた密着性（気密性）をもって被覆した状態で、封止用フィルム１００を冷却することで、この状態を維持したまま、封止用フィルム１００が固化する。
【０１４５】
これにより、電子部品搭載基板４５に形成された凹凸６の形状に追従した状態で、封止用フィルム１００により、基板５の上側において、絶縁層１２が接触した状態で基板５と電子部品４とが被覆され、基板５の下側において、折り込まれた積層突出部６５が端部５１を被覆した状態で封止用フィルム被覆電子部品搭載基板５０が得られることとなる。そのため、この封止用フィルム被覆電子部品搭載基板５０において、湿気や埃等の外部因子と電子部品４および電極３が接触するのをより的確に抑制または防止することができる。したがって、得られる封止用フィルム被覆電子部品搭載基板５０ひいてはこの封止用フィルム被覆電子部品搭載基板５０を備える電子機器のより信頼性の向上が図られる。
【０１４６】
上記の工程を経ることで、封止用フィルム１００により、基板５と電子部品４とが被覆された封止用フィルム被覆電子部品搭載基板５０を得ることができる。
【０１４７】
＜＜第４実施形態＞＞
次に、本発明の封止用フィルム１００の第４実施形態について説明する。
【０１４８】
図７は、本発明の封止用フィルムの第４実施形態を示す縦断面図、図８は、図７に示す封止用フィルムを用いて電子部品搭載基板の封止方法を説明するための縦断面図である。なお、以下の説明では、説明の便宜上、図７、図８中の上側を「上」、下側を「下」と言う。
【０１４９】
以下、第４実施形態について説明するが、前記第１実施形態と異なる点を中心に説明し、同様の事項についてはその説明を省略する。
【０１５０】
第４実施形態では、封止用フィルム１００が備える電磁波シールド層１３および被覆層１４の構成が異なり、さらに、この封止用フィルム１００を用いて被覆する電子部品搭載基板４５の構成が異なること以外は、前記第１実施形態と同様である。
【０１５１】
第４実施形態の封止用フィルム１００において、電磁波シールド層１３および被覆層１４は、図７、図８に示すように、絶縁層１２よりも大きく形成されている。これにより、電磁波シールド層１３および被覆層１４のうち絶縁層１２側に位置する電磁波シールド層１３の端部が絶縁層１２の端部（縁部）から露出すること、換言すれば、絶縁層１２の端部を越えて突出することで形成された突出部１７（第２突出部）を備えている。
【０１５２】
また、第４実施形態の封止用フィルム１００により被覆される電子部品搭載基板４５は、図８に示すように、基板５と、基板５の上面（一方の面）側の中央部に搭載（載置）された電子部品４と、この電子部品４に電気的に接続され、基板５の上面（一方の面）側の端部５２に形成された電極３とを備えている。このような電子部品搭載基板４５において、基板５の上面への電子部品４および電極３の搭載により、基板５上に凸部６１と凹部６２とからなる凹凸６が形成される。なお、電極３としては、例えば、外部から電気を供給するための電源と接続するための電極、電子部品搭載基板４５の外側に位置する、他の電子部品と電気的に接続するための電極、および、電子部品４を接地するためのグランド電極等が挙げられる。
【０１５３】
このように電子部品４および電極３が上面側に搭載された電子部品搭載基板４５に対して、絶縁層１２を下側とし、被覆層１４を上側にして、封止用フィルム１００を用いて被覆すると、電子部品４は、絶縁層１２を介して電磁波シールド層１３で封止される。
【０１５４】
さらに、本実施形態では、この封止用フィルム１００を用いた被覆の際に、電磁波シールド層１３は、このものが備える突出部１７において、絶縁層１２から露出している。そのため、基板５の上面の端部５２に形成された電極３に、この突出部１７を接触させた状態とすることができる。したがって、この突出部１７は、電磁波シールド層１３で構成され導電性を有することから、得られた封止用フィルム被覆電子部品搭載基板５０おいて、この電磁波シールド層１３を介した電極３と外部との電気的な接続を確保することができる。なお、本実施形態では、電磁波シールド層１３の上面のほぼ全面には被覆層１４が形成されていることから、電磁波シールド層１３を介した電極３と外部との電気的な接続を確保する場合には、被覆層１４の一部を除去して電磁波シールド層１３が露出する露出部を形成し、この露出部において、電磁波シールド層１３と外部とを電気的に接続することで、この接続が実現される。
【０１５５】
また、封止用フィルム１００における、絶縁層１２の端部を越えて突出する電磁波シールド層１３の突出部１７の長さは、特に限定されず、０．１ｃｍ以上５．０ｃｍ以下であることが好ましく、０．５ｃｍ以上２．５ｃｍ以下であることがより好ましい。突出部１７の長さをかかる範囲内に設定することで、この突出部１７により、基板５の上側に位置する電極３を被覆して、突出部１７と電極３との電気的な接続を実現することができる。
【０１５６】
｛電子部品搭載基板の封止方法｝
次に、上述した第４実施形態の封止用フィルムを用いた電子部品搭載基板の封止方法について説明する。
【０１５７】
本発明の電子部品搭載基板の封止方法は、基板５と電子部品４とを覆うように、絶縁層１２を電子部品搭載基板４５側にして封止用フィルム１００を配置させつつ、突出部１７を、基板５の上面（一方の面）側の電極３に接触させる配置工程と、封止用フィルム１００を加熱し軟化させるとともに、減圧する加熱・減圧工程と、封止用フィルム１００を冷却させるとともに、加圧することで、突出部１７が電極３に接触した状態で、基板５と電子部品４と電極３とを封止用フィルム１００で封止する冷却・加圧工程とを有する。
【０１５８】
以下、電子部品搭載基板の封止方法の各工程について、順次説明する。
（配置工程）
まず、図８（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４と電極３とを覆うように、封止用フィルム１００を電子部品搭載基板４５上に配置する。
【０１５９】
この際、封止用フィルム１００の中央部に位置する絶縁層１２により電子部品４を被覆させ、絶縁層１２の端部を越えて突出する突出部１７により電極３を被覆させる（図８（ｂ））。
【０１６０】
（加熱・減圧工程）
次に、図８（ｂ）に示す状態を維持したまま、封止用フィルム１００を加熱し軟化させるとともに、減圧する。
【０１６１】
このように、封止用フィルム１００を加熱することにより、封止用フィルム１００すなわち絶縁層１２、電磁波シールド層１３および被覆層１４が軟化し、その結果、基板５の上面側では、基板５に電子部品４および電極３を搭載することにより形成された凹凸６の形状に対して、追従し得る状態となる。
【０１６２】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【０１６３】
これにより、封止用フィルム１００が伸展しながら、基板５の上側では、凹凸６の形状、すなわち、基板５上の電子部品４および電極３の形状に若干追従した状態となる。
【０１６４】
本工程により、電子部品搭載基板４５の上面側に形成された凹凸６の形状に対して、封止用フィルム１００を、追従し得る状態とすることができる。
【０１６５】
（冷却・加圧工程）
次に、図８（ｃ）に示すように、封止用フィルム１００を冷却させるとともに、加圧する。
【０１６６】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【０１６７】
その結果、基板５の上側では凹凸６の形状（電子部品４および電極３の形状）に優れた密着度（気密度）で追従した状態で、軟化した状態の封止用フィルム１００により、基板５と電子部品４と電極３とが被覆される。
【０１６８】
この際、封止用フィルム１００の軟化点における伸び率が１５０％以上３５００％以下となっているのが好ましい。これにより、封止用フィルム１００は、この加圧時に、電子部品搭載基板４５に形成された凹凸６に対してより優れた形状追従性をもって伸展させることができるため、軟化した状態の封止用フィルム１００により、基板５の上側において基板５と電子部品４と電極３とを優れた密着性をもって被覆することができる。
【０１６９】
そして、封止用フィルム１００により、基板５と電子部品４と電極３とを優れた密着性（気密性）をもって被覆した状態で、封止用フィルム１００を冷却することで、この状態を維持したまま、封止用フィルム１００が固化する。
【０１７０】
これにより、電子部品搭載基板４５に形成された凹凸６の形状に追従した状態で、封止用フィルム１００により、基板５の上側において、絶縁層１２が接触した状態で基板５と電子部品４とが被覆され、さらに、電磁波シールド層１３が接触した状態で電極３が被覆された封止用フィルム被覆電子部品搭載基板５０が得られることとなる。そのため、この封止用フィルム被覆電子部品搭載基板５０において、湿気や埃等の外部因子と電子部品４および電極３が接触するのを的確に抑制または防止することができる。したがって、得られる封止用フィルム被覆電子部品搭載基板５０ひいてはこの封止用フィルム被覆電子部品搭載基板５０を備える電子機器の信頼性の向上が図られる。
【０１７１】
また、上記のような電子部品搭載基板４５の被覆に用いられる封止用フィルム１００は、絶縁層１２、電磁波シールド層１３および被覆層１４の積層体で構成されるが、電磁波シールド層１３は、その端部において、絶縁層１２の端部を越えて突出することで形成された突出部１７を備えている。そして、本実施形態では、この突出部１７が、絶縁層１２を介することなく、電極３を直接被覆する。これにより、導電性を有する突出部１７（電磁波シールド層１３）に電極３が電気的に接続されるため、得られる封止用フィルム被覆電子部品搭載基板５０において、この突出部１７を介した電極３と外部との電気的な接続を確保することが可能となる。
【０１７２】
上記の工程を経ることで、封止用フィルム１００により、基板５と電子部品４と電極３とが被覆された封止用フィルム被覆電子部品搭載基板５０を得ることができる。
【０１７３】
＜＜第５実施形態＞＞
次に、本発明の封止用フィルム１００の第５実施形態について説明する。
【０１７４】
図９は、本発明の封止用フィルムの第５実施形態を示す縦断面図、図１０は、図９に示す封止用フィルムを用いて電子部品搭載基板の封止方法を説明するための縦断面図である。なお、以下の説明では、説明の便宜上、図９、図１０中の上側を「上」、下側を「下」と言う。
【０１７５】
以下、第５実施形態について説明するが、前記第１実施形態と異なる点を中心に説明し、同様の事項についてはその説明を省略する。
【０１７６】
第５実施形態では、封止用フィルム１００が備える電磁波シールド層１３および被覆層１４の構成が異なり、さらに、この封止用フィルム１００を用いて被覆する電子部品搭載基板４５の構成が異なること以外は、前記第１実施形態と同様である。
【０１７７】
第５実施形態の封止用フィルム１００において、図９、図１０に示すように、電磁波シールド層１３は、絶縁層１２よりも大きく形成され、その端部が絶縁層１２の端部（縁部）から露出すること、換言すれば、絶縁層１２の端部を越えて突出することで形成された突出部１７（第２突出部）を備え、さらに、被覆層１４は、電磁波シールド層１３よりも大きく形成され、その端部が電磁波シールド層１３の端部（縁部）から露出すること、換言すれば、電磁波シールド層１３の端部を越えて突出することで形成された突出部１５（第１突出部）を備えている。
【０１７８】
また、第５実施形態の封止用フィルム１００により被覆される電子部品搭載基板４５は、図１０に示すように、基板５と、基板５の上面（一方の面）側の中央部に搭載（載置）された電子部品４と、この電子部品４に電気的に接続され、基板５の上面（一方の面）側の端部に形成された電極３とを備えている。このような電子部品搭載基板４５において、基板５の上面への電子部品４および電極３の搭載により、基板５上に凸部６１と凹部６２とからなる凹凸６が形成される。
【０１７９】
このように電子部品４および電極３が上面側に搭載された電子部品搭載基板４５に対して、絶縁層１２を下側とし、被覆層１４を上側にして、封止用フィルム１００を用いて被覆すると、電子部品４は、絶縁層１２を介して電磁波シールド層１３で封止される。
【０１８０】
また、本実施形態では、この封止用フィルム１００を用いた被覆の際に、電磁波シールド層１３は、このものが備える突出部１７において、絶縁層１２から露出している。そのため、基板５の上面の端部５２に形成された電極３に、この突出部１７を接触させた状態とすることができる。したがって、この突出部１７は、電磁波シールド層１３で構成され導電性を有することから、得られた封止用フィルム被覆電子部品搭載基板５０おいて、この電磁波シールド層１３を介した電極３と外部との電気的な接続を確保することができる。なお、本実施形態では、電磁波シールド層１３の上面のほぼ全面には被覆層１４が形成されていることから、電磁波シールド層１３を介した電極３と外部との電気的な接続を確保する場合には、被覆層１４の一部を除去して電磁波シールド層１３が露出する露出部を形成し、この露出部において、電磁波シールド層１３と外部とを電気的に接続することで、この接続が実現される。
【０１８１】
さらに、本実施形態では、被覆層１４が備える突出部１５は、基板５の下面（他方の面）側に折り込むことが可能なように構成されている。そのため、基板５の下面の端部５１を、この突出部１５により被覆することができる。したがって、本実施形態の封止用フィルム１００により、基板５の上面側ばかりでなく、基板５の下面における端部５１まで被覆層１４により被覆することができ、より優れた気密性をもって、電子部品搭載基板４５を被覆することができる。そのため、封止用フィルム１００により被覆することで得られる封止用フィルム被覆電子部品搭載基板５０において、基板５上の電子部品４が湿気や埃等の外部因子と接触するのをより的確に抑制または防止することができる。
【０１８２】
また、前記第１実施形態と同様に、前記軟化点における伸び率は、１５０％以上３５００％以下であるのが好ましい。これにより、基板５の上面側から下面側へ突出部１５を折りこませることで、端部５１を被覆する際に、突出部１５が屈曲した屈曲部において破断してしまうのを的確に抑制または防止することができる。
【０１８３】
さらに、前記第１実施形態と同様に、封止用フィルム１００の２５℃以上８０℃以下の温度範囲での線膨張率は、１００ｐｐｍ／Ｋ以下であることが好ましい。このように、封止用フィルム１００の線膨張率を規定することによっても、基板５の上面側から下面側への突出部１５の折り込みを、突出部１５を屈曲させる屈曲部において破断を生じさせることなく確実に実施させることができる。
【０１８４】
また、封止用フィルム１００における、絶縁層１２の端部を越えて突出する電磁波シールド層１３の突出部１７の長さは、特に限定されず、０．１ｃｍ以上５．０ｃｍ以下であることが好ましく、０．５ｃｍ以上２．５ｃｍ以下であることがより好ましい。突出部１７の長さをかかる範囲内に設定することで、この突出部１７により、基板５の上側に位置する電極３を被覆して、突出部１７と電極３との電気的な接続を実現することができる。
【０１８５】
また、封止用フィルム１００における、電磁波シールド層１３の端部を越えて突出する被覆層１４の突出部１５の長さは、特に限定されず、０．１ｃｍ以上５．０ｃｍ以下であることが好ましく、０．５ｃｍ以上２．５ｃｍ以下であることがより好ましい。突出部１５の長さをかかる範囲内に設定することにより、突出部１５を、基板５の上面側から下面側に折り込みつつ、基板５の下面における端部５１にまで到達させることができるため、突出部１５による端部５１の被覆を確実に実現させることができる。
【０１８６】
｛電子部品搭載基板の封止方法｝
次に、上述した第５実施形態の封止用フィルムを用いた電子部品搭載基板の封止方法について説明する。
【０１８７】
本発明の電子部品搭載基板の封止方法は、基板５と電子部品４とを覆うように、絶縁層１２を電子部品搭載基板４５側にして封止用フィルム１００を配置させつつ、突出部１７を、基板５の上面（一方の面）側の電極３に接触させるとともに、突出部１５を、基板５の下面（他方の面）側に折り込むことにより基板５の下面における端部５１に接触させる配置工程と、封止用フィルム１００を加熱し軟化させるとともに、減圧する加熱・減圧工程と、封止用フィルム１００を冷却させるとともに、加圧することで、突出部１７が電極３に接触し、かつ、突出部１５が基板５の下面における端部５１に接触した状態で、基板５と電子部品４と電極３とを封止用フィルム１００で封止する冷却・加圧工程とを有する。
【０１８８】
以下、電子部品搭載基板の封止方法の各工程について、順次説明する。
（配置工程）
まず、図１０（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４と電極３とを覆うように、封止用フィルム１００を電子部品搭載基板４５上に配置する。
【０１８９】
この際、封止用フィルム１００の中央部に位置する絶縁層１２により電子部品４を被覆させ、絶縁層１２の端部を越えて突出する突出部１７により電極３を被覆させる。さらに、電磁波シールド層１３の端部を越えて突出する被覆層１４の突出部１５を、基板５の下面側に折り込み、これにより、突出部１５を端部５１に接触させる（図１０（ｂ））。
【０１９０】
（加熱・減圧工程）
次に、図１０（ｂ）に示す状態を維持したまま、封止用フィルム１００を加熱し軟化させるとともに、減圧する。
【０１９１】
このように、封止用フィルム１００を加熱することにより、封止用フィルム１００すなわち絶縁層１２、電磁波シールド層１３および被覆層１４が軟化し、その結果、基板５の上面側では、基板５に電子部品４および電極３を搭載することにより形成された凹凸６の形状に対して、追従し得る状態となる。さらに、基板５の下面側では、端部５１を、被覆し得る状態となる。
【０１９２】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【０１９３】
これにより、封止用フィルム１００が伸展しながら、基板５の上側では、凹凸６の形状、すなわち、基板５上の電子部品４および電極３の形状に若干追従した状態となり、基板５の下側では、端部５１を若干被覆した状態となる。
【０１９４】
本工程により、電子部品搭載基板４５の上面側に形成された凹凸６の形状に対して、封止用フィルム１００を、追従し得る状態とし、さらに、突出部１５が基板５の下面側に折り込まれて、端部５１を被覆し得る状態とすることができる。
【０１９５】
（冷却・加圧工程）
次に、図１０（ｃ）に示すように、封止用フィルム１００を冷却させるとともに、加圧する。
【０１９６】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【０１９７】
その結果、基板５の上側では凹凸６の形状（電子部品４および電極３の形状）に優れた密着度（気密度）で追従し、さらに、端部５１に対して優れた密着度で被覆した状態で、軟化した状態の封止用フィルム１００により、基板５と電子部品４と電極３とが被覆される。
【０１９８】
この際、封止用フィルム１００の軟化点における伸び率が１５０％以上３５００％以下となっているのが好ましい。これにより、封止用フィルム１００は、この加圧時に、電子部品搭載基板４５に形成された凹凸６に対してより優れた形状追従性をもって伸展させることができるため、軟化した状態の封止用フィルム１００により、基板５の上側において基板５と電子部品４と電極３とを、さらには基板５の下側における端部５１を優れた密着性をもって被覆することができる。また、基板５の上面側から下面側へ突出部１５を折りこませることで端部５１に接触させる際に、突出部１５が屈曲した屈曲部において破断してしまうのを的確に抑制または防止することができる。
【０１９９】
そして、封止用フィルム１００により、基板５と電子部品４と電極３とを優れた密着性（気密性）をもって被覆した状態で、封止用フィルム１００を冷却することで、この状態を維持したまま、封止用フィルム１００が固化する。
【０２００】
これにより、電子部品搭載基板４５に形成された凹凸６の形状に追従した状態で、封止用フィルム１００により、基板５の上側において、絶縁層１２が接触した状態で基板５と電子部品４とが被覆され、また、電磁波シールド層１３が接触した状態で電極３が被覆され、さらに、基板５の下側において、折り込まれた被覆層１４の突出部１５が端部５１を被覆した状態で封止用フィルム被覆電子部品搭載基板５０が得られることとなる。そのため、この封止用フィルム被覆電子部品搭載基板５０において、湿気や埃等の外部因子と電子部品４および電極３が接触するのをより的確に抑制または防止することができる。したがって、得られる封止用フィルム被覆電子部品搭載基板５０ひいてはこの封止用フィルム被覆電子部品搭載基板５０を備える電子機器のより信頼性の向上が図られる。
【０２０１】
また、上記のような電子部品搭載基板４５の被覆に用いられる封止用フィルム１００は、絶縁層１２、電磁波シールド層１３および被覆層１４の積層体で構成されるが、電磁波シールド層１３は、その端部において、絶縁層１２の端部を越えて突出することで形成された突出部１７を備えている。そして、本実施形態では、この突出部１７が、絶縁層１２を介することなく、電極３を直接被覆する。これにより、導電性を有する突出部１７（電磁波シールド層１３）に電極３が電気的に接続されるため、得られる封止用フィルム被覆電子部品搭載基板５０において、この突出部１７を介した電極３と外部との電気的な接続を確保することが可能となる。
【０２０２】
上記の工程を経ることで、封止用フィルム１００により、基板５と電子部品４と電極３とが被覆された封止用フィルム被覆電子部品搭載基板５０を得ることができる。
【０２０３】
＜＜第６実施形態＞＞
次に、本発明の封止用フィルム１００の第６実施形態について説明する。
【０２０４】
図１１は、本発明の封止用フィルムの第６実施形態を示す縦断面図、図１２は、図１１に示す封止用フィルムを用いて電子部品搭載基板の封止方法を説明するための縦断面図である。なお、以下の説明では、説明の便宜上、図１１、図１２中の上側を「上」、下側を「下」と言う。
【０２０５】
以下、第６実施形態について説明するが、前記第１実施形態と異なる点を中心に説明し、同様の事項についてはその説明を省略する。
【０２０６】
第６実施形態では、封止用フィルム１００が備える絶縁層１２および電磁波シールド層１３の構成が異なり、さらに、この封止用フィルム１００を用いて被覆する電子部品搭載基板４５の構成が異なること以外は、前記第１実施形態と同様である。
【０２０７】
第６実施形態の封止用フィルム１００において、絶縁層１２および電磁波シールド層１３は、図１１、図１２に示すように、被覆層１４よりも大きく形成されている。これにより、絶縁層１２および電磁波シールド層１３のうち被覆層１４側に位置する電磁波シールド層１３の端部が被覆層１４の端部（縁部）から露出すること、換言すれば、被覆層１４の端部を越えて突出することで形成された突出部１８（第４突出部）を備えている。
【０２０８】
また、第６実施形態の封止用フィルム１００により被覆される電子部品搭載基板４５は、図１２に示すように、基板５と、基板５の上面（一方の面）側の中央部に搭載（載置）された電子部品４と、この電子部品４に電気的に接続され、基板５の上面（一方の面）側の端部５２に形成された電極３とを備えている。このような電子部品搭載基板４５において、基板５の上面への電子部品４および電極３の搭載により、基板５上に凸部６１と凹部６２とからなる凹凸６が形成される。
【０２０９】
このように電子部品４および電極３が上面側に搭載された電子部品搭載基板４５に対して、絶縁層１２を下側とし、被覆層１４を上側にして、封止用フィルム１００を用いて被覆すると、電子部品４は、絶縁層１２を介して電磁波シールド層１３で封止される。
【０２１０】
さらに、本実施形態では、この封止用フィルム１００を用いた被覆の際に、電磁波シールド層１３は、このものが備える突出部１８において、被覆層１４から露出し、さらに、この突出部１８は、突出部１８と電極３とが対向し得るように、基板５の上面（一方の面）側に折り込むことが可能なように構成されている。そのため、基板５の上面の端部５２に形成された電極３に、この突出部１８を接触させた状態とすることができる。したがって、この突出部１８は、電磁波シールド層１３で構成され導電性を有することから、得られた封止用フィルム被覆電子部品搭載基板５０おいて、この電磁波シールド層１３を介した電極３と外部との電気的な接続を確保することができる。なお、本実施形態では、電磁波シールド層１３の上面の突出部１８を除くほぼ全面には被覆層１４が形成されていることから、電磁波シールド層１３を介した電極３と外部との電気的な接続を確保する場合には、被覆層１４の一部を除去して電磁波シールド層１３が露出する露出部を形成し、この露出部において、電磁波シールド層１３と外部とを電気的に接続することで、この接続が実現される。
【０２１１】
また、前記第１実施形態と同様に、前記軟化点における伸び率は、１５０％以上３５００％以下であるのが好ましい。これにより、基板５の上面の電極３と突出部１８とを対向させるために突出部１８を折りこませる際に、突出部１８が屈曲した屈曲部において破断してしまうのを的確に抑制または防止することができる。
【０２１２】
さらに、前記第１実施形態と同様に、封止用フィルム１００の２５℃以上８０℃以下の温度範囲での線膨張率は、１００ｐｐｍ／Ｋ以下であることが好ましい。このように、封止用フィルム１００の線膨張率を規定することによっても、基板５の上面の電極３と突出部１８とを対向させるための突出部１８の折り込みを、突出部１８を屈曲させる屈曲部において破断を生じさせることなく確実に実施させることができる。
【０２１３】
また、封止用フィルム１００における、被覆層１４の端部を越えて突出する電磁波シールド層１３の突出部１８の長さは、特に限定されず、０．１ｃｍ以上５．０ｃｍ以下であることが好ましく、０．５ｃｍ以上２．５ｃｍ以下であることがより好ましい。突出部１８の長さをかかる範囲内に設定することで、この突出部１８により、基板５の上側に位置する電極３を被覆して、突出部１８と電極３との電気的な接続を実現することができる。
【０２１４】
｛電子部品搭載基板の封止方法｝
次に、上述した第６実施形態の封止用フィルムを用いた電子部品搭載基板の封止方法について説明する。
【０２１５】
本発明の電子部品搭載基板の封止方法は、基板５と電子部品４とを覆うように、絶縁層１２を電子部品搭載基板４５側にして封止用フィルム１００を配置させつつ、突出部１８を折り込むことにより、基板５の上面（一方の面）の電極３に対向させた後に接触させる配置工程と、封止用フィルム１００を加熱し軟化させるとともに、減圧する加熱・減圧工程と、封止用フィルム１００を冷却させるとともに、加圧することで、突出部１８が電極３に接触した状態で、基板５と電子部品４と電極３とを封止用フィルム１００で封止する冷却・加圧工程とを有する。
【０２１６】
以下、電子部品搭載基板の封止方法の各工程について、順次説明する。
（配置工程）
まず、図１２（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４と電極３とを覆うように、封止用フィルム１００を電子部品搭載基板４５上に配置する。
【０２１７】
この際、封止用フィルム１００の絶縁層１２により電子部品４を被覆させ、被覆層１４の端部を越えて突出する突出部１８を折り込むことで、この突出部１８により電極３を被覆させる（図１２（ｂ））。
【０２１８】
（加熱・減圧工程）
次に、図１２（ｂ）に示す状態を維持したまま、封止用フィルム１００を加熱し軟化させるとともに、減圧する。
【０２１９】
このように、封止用フィルム１００を加熱することにより、封止用フィルム１００すなわち絶縁層１２、電磁波シールド層１３および被覆層１４が軟化し、その結果、基板５の上面側では、基板５に電子部品４および電極３を搭載することにより形成された凹凸６の形状に対して、追従し得る状態となる。
【０２２０】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【０２２１】
これにより、封止用フィルム１００が伸展しながら、基板５の上側では、電極３と突出部１８とが接触したまま、凹凸６の形状、すなわち、基板５上の電子部品４および電極３の形状に若干追従した状態となる。
【０２２２】
本工程により、電子部品搭載基板４５の上面側に形成された凹凸６の形状に対して、封止用フィルム１００を、追従し得る状態とすることができる。
【０２２３】
（冷却・加圧工程）
次に、図１２（ｃ）に示すように、封止用フィルム１００を冷却させるとともに、加圧する。
【０２２４】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【０２２５】
その結果、基板５の上側では凹凸６の形状（電子部品４および電極３の形状）に優れた密着度（気密度）で追従した状態で、軟化した状態の封止用フィルム１００により、基板５と電子部品４と電極３とが被覆される。
【０２２６】
この際、封止用フィルム１００の軟化点における伸び率が１５０％以上３５００％以下となっているのが好ましい。これにより、封止用フィルム１００は、この加圧時に、電子部品搭載基板４５に形成された凹凸６に対してより優れた形状追従性をもって伸展させることができるため、軟化した状態の封止用フィルム１００により、基板５の上側において基板５と電子部品４と電極３とを優れた密着性をもって被覆することができる。また、突出部１８を折りこませることで電極３に対向させた後、接触させる際に、突出部１８が屈曲した屈曲部において破断してしまうのを的確に抑制または防止することができる。
【０２２７】
そして、封止用フィルム１００により、基板５と電子部品４と電極３とを優れた密着性（気密性）をもって被覆した状態で、封止用フィルム１００を冷却することで、この状態を維持したまま、封止用フィルム１００が固化する。
【０２２８】
これにより、電子部品搭載基板４５に形成された凹凸６の形状に追従した状態で、封止用フィルム１００により、基板５の上側において、絶縁層１２が接触した状態で基板５と電子部品４とが被覆され、さらに、電磁波シールド層１３が接触した状態で電極３が被覆された封止用フィルム被覆電子部品搭載基板５０が得られることとなる。そのため、この封止用フィルム被覆電子部品搭載基板５０において、湿気や埃等の外部因子と電子部品４および電極３が接触するのを的確に抑制または防止することができる。したがって、得られる封止用フィルム被覆電子部品搭載基板５０ひいてはこの封止用フィルム被覆電子部品搭載基板５０を備える電子機器の信頼性の向上が図られる。
【０２２９】
また、上記のような電子部品搭載基板４５の被覆に用いられる封止用フィルム１００は、絶縁層１２、電磁波シールド層１３および被覆層１４の積層体で構成されるが、電磁波シールド層１３は、その端部において、被覆層１４の端部を越えて突出することで形成された突出部１８を備えている。そして、本実施形態では、この突出部１８が、被覆層１４を介することなく、電極３を直接被覆する。これにより、導電性を有する突出部１８（電磁波シールド層１３）に電極３が電気的に接続されるため、得られる封止用フィルム被覆電子部品搭載基板５０において、この突出部１８を介した電極３と外部との電気的な接続を確保することが可能となる。
【０２３０】
上記の工程を経ることで、封止用フィルム１００により、基板５と電子部品４と電極３とが被覆された封止用フィルム被覆電子部品搭載基板５０を得ることができる。
【０２３１】
＜＜第７実施形態＞＞
次に、本発明の封止用フィルム１００の第７実施形態について説明する。
【０２３２】
図１３は、本発明の封止用フィルムの第７実施形態を示す縦断面図、図１４は、図１３に示す封止用フィルムを用いて電子部品搭載基板の封止方法を説明するための縦断面図である。なお、以下の説明では、説明の便宜上、図１３、図１４中の上側を「上」、下側を「下」と言う。
【０２３３】
以下、第７実施形態について説明するが、前記第１実施形態と異なる点を中心に説明し、同様の事項についてはその説明を省略する。
【０２３４】
第７実施形態では、封止用フィルム１００が備える電磁波シールド層１３および被覆層１４の構成が異なり、さらに、この封止用フィルム１００を用いて被覆する電子部品搭載基板４５の構成が異なること以外は、前記第１実施形態と同様である。
【０２３５】
第７実施形態の封止用フィルム１００において、電磁波シールド層１３および被覆層１４は、図１３、図１４に示すように、絶縁層１２よりも大きく形成されている。これにより、電磁波シールド層１３および被覆層１４のうち絶縁層１２側に位置する電磁波シールド層１３の端部が絶縁層１２の端部（縁部）から露出すること、換言すれば、絶縁層１２の端部を越えて突出することで形成された突出部１７（第２突出部）を備えている。
【０２３６】
また、第７実施形態の封止用フィルム１００により被覆される電子部品搭載基板４５は、図１４に示すように、基板５と、基板５の上面（一方の面）側の中央部に搭載（載置）された電子部品４と、この電子部品４に電気的に接続され、基板５の下面（他方の面）側の端部５１に形成された電極３とを備えている。このような電子部品搭載基板４５において、基板５の上面への電子部品４の搭載により、基板５上に凸部６１と凹部６２とからなる凹凸６が形成される。
【０２３７】
このように電子部品４および電極３が上面側に搭載された電子部品搭載基板４５に対して、絶縁層１２を下側とし、被覆層１４を上側にして、封止用フィルム１００を用いて被覆すると、電子部品４は、絶縁層１２を介して電磁波シールド層１３で封止される。
【０２３８】
さらに、本実施形態では、この封止用フィルム１００を用いた被覆の際に、電磁波シールド層１３が備える突出部１７は、基板５の下面側に折り込むことが可能なように構成されている。そのため、基板５の下面の端部５１に形成された電極３に、この突出部１７を接触させた状態とすることができる。したがって、この突出部１７は、電磁波シールド層１３で構成され導電性を有することから、得られた封止用フィルム被覆電子部品搭載基板５０おいて、この電磁波シールド層１３を介した電極３と外部との電気的な接続を確保することができる。なお、本実施形態では、電磁波シールド層１３の上面のほぼ全面には被覆層１４が形成されていることから、電磁波シールド層１３を介した電極３と外部との電気的な接続を確保する場合には、被覆層１４の一部を除去して電磁波シールド層１３が露出する露出部を形成し、この露出部において、電磁波シールド層１３と外部とを電気的に接続することで、この接続が実現される。
【０２３９】
また、前記第１実施形態と同様に、前記軟化点における伸び率は、１５０％以上３５００％以下であるのが好ましい。これにより、基板５の上面側から下面側へ突出部１７を折りこませることで、端部５１に設けられた電極３を被覆する際に、突出部１７が屈曲した屈曲部において破断してしまうのを的確に抑制または防止することができる。
【０２４０】
さらに、前記第１実施形態と同様に、封止用フィルム１００の２５℃以上８０℃以下の温度範囲での線膨張率は、１００ｐｐｍ／Ｋ以下であることが好ましい。このように、封止用フィルム１００の線膨張率を規定することによっても、基板５の上面側から下面側への突出部１７の折り込みを、突出部１７を屈曲させる屈曲部において破断を生じさせることなく確実に実施させることができる。
【０２４１】
また、封止用フィルム１００における、絶縁層１２の端部を越えて突出する電磁波シールド層１３の突出部１７の長さは、特に限定されず、０．５ｃｍ以上８．０ｃｍ以下であることが好ましく、１．０ｃｍ以上５．０ｃｍ以下であることがより好ましい。突出部１７の長さをかかる範囲内に設定することにより、突出部１７を、基板５の上面側から下面側に折り込みつつ、基板５の下面における端部５１に形成された電極３にまで到達させることができるため、突出部１７による電極３の電気的な接続を確実に実現させることができる。
【０２４２】
｛電子部品搭載基板の封止方法｝
次に、上述した本発明の封止用フィルムを用いた電子部品搭載基板の封止方法（本発明の電子部品搭載基板の封止方法）について説明する。
【０２４３】
本発明の電子部品搭載基板の封止方法は、基板５と電子部品４とを覆うように、絶縁層１２を電子部品搭載基板４５側にして封止用フィルム１００を配置させつつ、突出部１７を、基板５の下面（他方の面）側に折り込むことにより電極３に接触させる配置工程と、封止用フィルム１００を加熱し軟化させるとともに、減圧する加熱・減圧工程と、封止用フィルム１００を冷却させるとともに、加圧することで、突出部１７が電極３に接触した状態で、基板５と電子部品４とを封止用フィルム１００で封止する冷却・加圧工程とを有する。
【０２４４】
以下、電子部品搭載基板の封止方法の各工程について、順次説明する。
（配置工程）
まず、図１４（ａ）に示すように、封止用フィルム１００が備える絶縁層１２、電磁波シールド層１３および被覆層１４のうち絶縁層１２を、電子部品搭載基板４５に対向させた状態で、電子部品搭載基板４５が備える基板５と電子部品４とを覆うように、封止用フィルム１００を電子部品搭載基板４５上に配置する。
【０２４５】
そして、この際、絶縁層１２の端部を越えて突出する突出部１７を、基板５の下面側に折り込み、これにより、突出部１７を電極３に接触させる（図１４（ｂ））。
【０２４６】
（加熱・減圧工程）
次に、図１４（ｂ）に示す状態を維持したまま、封止用フィルム１００を加熱し軟化させるとともに、減圧する。
【０２４７】
このように、封止用フィルム１００を加熱することにより、封止用フィルム１００すなわち絶縁層１２、電磁波シールド層１３および被覆層１４が軟化し、その結果、基板５の上面側では、基板５に電子部品４を搭載することにより形成された凹凸６の形状に対して、追従し得る状態となり、さらに、基板５の下面側では、基板５の下面の端部５１に設けられた電極３の形状に対して、追従し得る状態となる。
【０２４８】
また、この際、電子部品搭載基板４５および封止用フィルム１００を、減圧雰囲気下に配置することで、封止用フィルム１００の外側ばかりでなく、電子部品搭載基板４５と封止用フィルム１００との間の気体（空気）が脱気される。
【０２４９】
これにより、封止用フィルム１００が伸展しながら、基板５の上側では、凹凸６の形状、すなわち、基板５上の電子部品４の形状に若干追従した状態となり、基板５の下側では、電極３の形状に若干追従した状態となる。
【０２５０】
本工程により、電子部品搭載基板４５の上面側に形成された凹凸６の形状、および、下面側に形成された電極３の形状に対して、封止用フィルム１００を、追従し得る状態とすることができる。
【０２５１】
（冷却・加圧工程）
次に、図１４（ｃ）に示すように、封止用フィルム１００を冷却させるとともに、加圧する。
【０２５２】
このように、減圧された雰囲気から加圧することで、前記加熱・減圧工程において、電子部品搭載基板４５と封止用フィルム１００との間が脱気され、減圧状態が維持されていることから、封止用フィルム１００がさらに伸展することとなる。
【０２５３】
その結果、基板５の上側では凹凸６の形状（電子部品４の形状）、さらに、基板５の下側では電極３の形状に優れた密着度（気密度）で追従した状態で、軟化した状態の封止用フィルム１００により、基板５と電子部品４と電極３とが被覆される。
【０２５４】
この際、封止用フィルム１００の軟化点における伸び率が１５０％以上３５００％以下となっているのが好ましい。これにより、封止用フィルム１００は、この加圧時に、電子部品搭載基板４５に形成された凹凸６および電極３に対してより優れた形状追従性をもって伸展させることができるため、軟化した状態の封止用フィルム１００により、基板５の上側において基板５と電子部品４とを、さらには基板５の下側においては電極３を優れた密着性をもって被覆することができる。また、基板５の上面側から下面側へ突出部１７を折りこませることで電極３に接触させる際に、突出部１７が屈曲した屈曲部において破断してしまうのを的確に抑制または防止することができる。
【０２５５】
そして、封止用フィルム１００により、基板５と電子部品４とを、さらには電極３を優れた密着性（気密性）をもって被覆した状態で、封止用フィルム１００を冷却することで、この状態を維持したまま、封止用フィルム１００が固化する。
【０２５６】
これにより、電子部品搭載基板４５に形成された凹凸６の形状に追従した状態で、封止用フィルム１００により、基板５の上側において絶縁層１２が接触した状態で基板５と電子部品４とが被覆され、基板５の下側において電磁波シールド層１３が接触した状態で基板５が被覆された封止用フィルム被覆電子部品搭載基板５０が得られることとなる。そのため、この封止用フィルム被覆電子部品搭載基板５０において、湿気や埃等の外部因子と電子部品４および電極３が接触するのをより的確に抑制または防止することができる。したがって、得られる封止用フィルム被覆電子部品搭載基板５０ひいてはこの封止用フィルム被覆電子部品搭載基板５０を備える電子機器のより信頼性の向上が図られる。
【０２５７】
また、上記のような電子部品搭載基板４５の被覆に用いられる封止用フィルム１００は、絶縁層１２、電磁波シールド層１３および被覆層１４の積層体で構成されるが、電磁波シールド層１３は、絶縁層１２よりも大きく形成され、その中央部において絶縁層１２が積層されるが、端部において、絶縁層１２の端部を越えて突出することで形成された突出部１７を備えている。そして、この突出部１７が、基板５の下側に折り込まれることで電極３を直接被覆する。これにより、電極３が突出部１７（電磁波シールド層１３）に電気的に接続されるため、得られる封止用フィルム被覆電子部品搭載基板５０において、この突出部１７を介した電極３と外部との電気的な接続を確保することが可能となる。
【０２５８】
上記の工程を経ることで、封止用フィルム１００により、基板５と電子部品４と電極３とが被覆された封止用フィルム被覆電子部品搭載基板５０を得ることができる。
【０２５９】
以上、本発明の封止用フィルム、電子部品搭載基板の封止方法および封止用フィルム被覆電子部品搭載基板について説明したが、本発明は、これらに限定されるものではない。
【０２６０】
例えば、本発明の封止用フィルムには、同様の機能を発揮し得る、任意の層が追加されていてもよい。また、本発明の封止用フィルムの各実施形態を適宜組み合わせてもよい。
【０２６１】
さらに、本発明の電子部品搭載基板の封止方法には、１または２以上の任意の工程が追加されていてもよい。
【実施例】
【０２６２】
以下、本発明を実施例に基づいて詳細に説明するが、本発明はこれに限定されるものではない。
【０２６３】
（実施例１）
＜封止用フィルムの製造＞
封止用フィルムを得るために、形成すべき封止用フィルムの各層を構成する樹脂として、それぞれ、以下に示すものを用意した。
【０２６４】
まず、絶縁層１２および被覆層１４を構成する樹脂材料として、アイオノマー樹脂（三井デュポンポリケミカル製、「ハイミラン１８５５」、密度０．９４０ｋｇ／ｍ３、ＭＦＲ１．３ｇ／１０ｍｉｎ（１９０℃測定）、融点９７℃）を用意した。
【０２６５】
また、電磁波シールド層１３に含まれる樹脂材料として、アイオノマー樹脂（三井デュポンポリケミカル製、「ハイミラン１８５５」、密度０．９４０ｋｇ／ｍ３、ＭＦＲ１．３ｇ／１０ｍｉｎ（１９０℃測定）、融点９７℃）を用意した。
【０２６６】
さらに、電磁波シールド層１３に含まれる導電性粒子として、銀からなる球状粒子（福田金属箔粉工業製、「Ａｇ−ＸＦ３０１」、５０％粒子径４〜７μｍ）を用意した。
【０２６７】
次に、絶縁層１２を構成する樹脂を用いて押出成形法により絶縁層１２を成膜し、電磁波シールド層１３に含まれる樹脂材料４５重量部と導電性粒子５５重量部との溶剤混合物を用いてコンマコーターにより絶縁層１２上に電磁波シールド層１３を塗工成膜し、被覆層１４を構成する樹脂を用いてコンマコーターにより被覆層１４を電磁波シールド層１３上に塗工成膜し、上記をラミネーターに貼り合わせることによって、被覆層１４／電磁波シールド層１３／絶縁層１２の順に積層された積層体を形成した後、絶縁層１２の縁部を、エッチング法を用いて除去することで突出部１７を備える絶縁層１２と電磁波シールド層１３と被覆層１４とで構成される積層体からなる実施例１の封止用フィルムを得た。
【０２６８】
なお、得られた実施例１の封止用フィルムの各層の平均厚さ（μｍ）は、それぞれ、被覆層１４／電磁波シールド層１３／絶縁層１２で５０／１００／５０μｍであり、合計厚さは、２００μｍであり、絶縁層１２の端部を越えて突出する突出部１７の長さは、２．０ｃｍであった。
【０２６９】
また、実施例１の封止用フィルムの軟化点における伸び率を測定したところ８９０％であった。
【０２７０】
さらに、実施例１の封止用フィルムにおける、２５℃以上８０℃以下の温度範囲での線膨張率を測定したところ、５３ｐｐｍ／Ｋであった。
【０２７１】
＜封止用フィルム被覆電子部品搭載基板の製造＞
まず、基板上に電子部品が搭載され、さらに、基板の下面の縁部に電極が形成された任意の電子部品搭載基板を用意し、その後、スキンパック包装機（ハイパック社製、「ＨＩ−７５０シリーズ」）が備えるチャンバー内において、電子部品搭載基板が有する基板と電子部品とを覆うように得られた実施例１の封止用フィルム１００を、絶縁層１２を電子部品搭載基板４５側にして配置し、さらに、突出部１７を、基板５の下面側に折り込むことで電極３に接触させた。
【０２７２】
次に、封止用フィルムを加熱し軟化させるとともに、チャンバー内を減圧した。なお、封止用フィルムを加熱した温度は１２５℃であり、チャンバー内の圧力は０．４ｋＰａであり、かかる加熱・減圧の条件を１分間保持した。
【０２７３】
次に、チャンバー内を常温・常圧に戻すことで、封止用フィルムを冷却するとともに、チャンバー内を加圧した。これにより、基板と電子部品とが封止用フィルムが備える絶縁層で被覆され、封止用フィルムが備える電磁波シールド層で電極が被覆された実施例１の封止用フィルム被覆電子部品搭載基板を得た。
【０２７４】
（実施例２）
電磁波シールド層１３の平均厚さ（μｍ）を１０μｍとしたこと以外は、前記実施例１と同様にして実施例２の封止用フィルムおよび封止用フィルム被覆電子部品搭載基板を得た。
【０２７５】
（実施例３）
電磁波シールド層１３の平均厚さ（μｍ）を４００μｍとしたこと以外は、前記実施例１と同様にして実施例３の封止用フィルムおよび封止用フィルム被覆電子部品搭載基板を得た。
【０２７６】
（実施例４）
電磁波シールド層１３に含まれる樹脂材料を２０重量部とし導電性粒子を８０重量部とし、さらに、電磁波シールド層１３の平均厚さ（μｍ）を１０μｍとしたこと以外は、前記実施例１と同様にして実施例４の封止用フィルムおよび封止用フィルム被覆電子部品搭載基板を得た。
【０２７７】
（実施例５）
電磁波シールド層１３の平均厚さ（μｍ）を４００μｍとしたこと以外は、前記実施例４と同様にして実施例５の封止用フィルムおよび封止用フィルム被覆電子部品搭載基板を得た。
【０２７８】
（実施例６）
電磁波シールド層１３に含まれる樹脂材料として、接着樹脂（三井化学製、「アドマーＮＦ５３６」）を用意したこと以外は前記実施例１と同様にして実施例６の封止用フィルムおよび封止用フィルム被覆電子部品搭載基板を得た。
【０２７９】
（実施例７）
絶縁層１２および被覆層１４を構成する樹脂材料として、接着樹脂（三井化学製、「アドマーＮＦ５３６」）を用意したこと以外は前記実施例１と同様にして実施例７の封止用フィルムおよび封止用フィルム被覆電子部品搭載基板を得た。
【０２８０】
（実施例８）
絶縁層１２および被覆層１４を構成する樹脂材料として、ポリオレフィン樹脂（「ノーブレンＦＳ２０１１ＤＧ２」、密度０．９００ｇ／ｃｍ３、メルトインデックス２．０ｇ／１０ｍｉｎ（２３０℃測定）、融点１６０℃）を用意し、形成する絶縁層１２および被覆層１４の平均厚さ（μｍ）を２５μｍとしたこと以外は前記実施例１と同様にして実施例８の封止用フィルムおよび封止用フィルム被覆電子部品搭載基板を得た。
【０２８１】
（参考例１）
参考例１として、市販の二軸延伸ＰＥＴフィルム（東洋紡社製、銘柄：Ｅ５１０７）を用意した。
【０２８２】
＜評価試験＞
各実施例および参考例で作製した封止用フィルムまたは封止用フィルム被覆電子部品搭載基板について、形状追従性、シワの発生の有無、耐熱性の評価を行った。以下に、これらの評価方法について説明する。
【０２８３】
＜＜形状追従性＞＞
形状追従性は、以下のようにして評価した。
【０２８４】
すなわち、各実施例および参考例で作製した封止用フィルム被覆電子部品搭載基板について、被覆した凹凸における空隙の有無により、以下の評価基準に基づいて判断した。なお、空隙の有無は、顕微鏡を用いて観察した。
【０２８５】
各符号は以下のとおりであり、◎および○を合格とし、×を不合格とした。
◎  ：段差の底部にまで、充填された状態で被覆されている
○  ：段差の底部において若干の空隙が形成されているものの、
ほぼ全体に亘って充填された状態で被覆されている
×  ：段差の底部において明らかな空隙が形成された状態で被覆されている
【０２８６】
＜＜シワの有無＞＞
シワの有無は、以下のようにして評価した。
【０２８７】
すなわち、各実施例および参考例で作製した封止用フィルム被覆電子部品搭載基板について、被覆した上面におけるシワの有無により、以下の評価基準に基づいて判断した。なお、シワの有無は、マイクロスコープを用いて観察した。
【０２８８】
各符号は以下のとおりであり、○を合格とし、×を不合格とした。
○：封止用フィルムの上面の全体にシワが認められない
×：封止用フィルムの上面の凸部に対応する位置に明らかなシワが認められる
【０２８９】
＜＜電磁波シールド性＞＞
電磁波シールド性は、以下のようにして評価した。
【０２９０】
すなわち、各実施例および参考例で作製した封止用フィルムについて、KEC法（電界）を用いて、周波数０．００１〜１ＧＨｚの範囲内における電磁波シールド効果の値を測定し、周波数０．０１ＧＨｚ以上１ＧＨｚ以下の範囲内における電磁波シールド効果の最小値を求めた。そして、求められた最小値を、以下の評価基準に基づいて判断した。
【０２９１】
各符号は以下のとおりであり、○を合格とし、×を不合格とした。
○：電磁波シールド効果の最小値が２０ｄＢ以上である
×：電磁波シールド効果の最小値が２０ｄＢ未満である
【０２９２】
なお、KEC法は、近傍界で発生する電磁波のシールド効果を電界と磁界とに分けて評価する方法であり、この方法を用いた測定は、送信アンテナ（送信用の治具）から送信された電磁波を、シート状をなす封止用フィルムを介して、受信アンテナ（受信用の治具）で受信することで実施することができ、かかるKEC法では、受信アンテナにおいて、封止用フィルムを通過（透過）した電磁波が測定される、すなわち、送信された電磁波（信号）が電磁波シールド層により受信アンテナ側でどれだけ減衰したかが測定される。
【０２９３】
＜＜導電性＞＞
電磁波シールド層における導電性の有無は、以下のようにして評価した。
【０２９４】
すなわち、各実施例および参考例で作製した封止用フィルム被覆電子部品搭載基板について、電磁波シールド層が備える突出部において、電源と接続し、電子部品の駆動の有無により、以下の評価基準に基づいて判断した。
【０２９５】
各符号は以下のとおりであり、○を合格とし、×を不合格とした。
○：電子部品の駆動が認められる
×：電子部品の駆動が認められない
【０２９６】
【表１】
2018060991.tif 000003
【０２９７】
表１から明らかなように、各実施例の封止用フィルムでは、軟化点における伸び率が１５０％以上３５００％以下であることにより、凹部の底部における空隙、さらには封止用フィルムの上面におけるシワの発生を抑制または防止して、電子部品搭載基板に対して被覆することが可能であった。また、電磁波シールド層が備える突出部を介した、外部電源と電極間の導通を確認することができた。
【０２９８】
これに対して、参考例の封止用フィルムでは、軟化点における伸び率が１５０％未満であり、これに起因して、封止用フィルムによる電子部品搭載基板に対する被覆の際に、凹部の底部における空隙および封止用フィルムの上面におけるシワが明らかに発生する結果となった。
【符号の説明】
【０２９９】
３          電極
４          電子部品
５          基板
６          凹凸
１２        絶縁層
１３        電磁波シールド層
１４        被覆層
１５        突出部
１６        突出部
１７        突出部
１８        突出部
４５        電子部品搭載基板
５０        封止用フィルム被覆電子部品搭載基板
５１        端部
５２        端部
６１        凸部
６２        凹部
６５        積層突出部
１００      封止用フィルム
【図１】
2018060991.tif 000004
【図２】
2018060991.tif 000005
【図３】
2018060991.tif 000006
【図４】
2018060991.tif 000007
【図５】
2018060991.tif 000008
【図６】
2018060991.tif 000009
【図７】
2018060991.tif 000010
【図８】
2018060991.tif 000011
【図９】
2018060991.tif 000012
【図１０】
2018060991.tif 000013
【図１１】
2018060991.tif 000014
【図１２】
2018060991.tif 000015
【図１３】
2018060991.tif 000016
【図１４】
2018060991.tif 000017